(57)【要約】【課題】静電潜像担持体上に残留したトナーを回収破棄せず再利用するため再度帯電し、静電潜像担持体帯電付与部材及び再帯電付与部材の汚染を防止し、現像工程での残留トナーの回収を容易にすると共に、優れた画像安定性を有し、耐久劣化が少ない画像形成方法を提供すること。【解決手段】静電潜像担持体上において転写されずに残存するトナーを、再帯電付与部材を用いて再度帯電させて、前記静電潜像担持体上から除去するための再帯電工程を有する画像形成方法において、前記再帯電付与部材は、表面の純水接触角が１０８°以上で、且つ該表面のショアＤ硬度が５０〜６５である導電部材であり、トナーは、外添剤によるトナー表面の被覆率が１５０％以下であり、ＡＴＲ法による離型剤由来のピークと結着樹脂由来のピークとの比が０．０２〜０．１であることを特徴とする。【選択図】図２
2008257227.tif 000002
【特許請求の範囲】
【請求項１】
静電潜像を担持する静電潜像担持体上に静電潜像を形成する静電潜像形成工程と、
前記静電潜像をトナーで可視化してトナー可視像を形成する現像工程と、
前記静電潜像担持体上において転写されずに残存するトナーを、再帯電付与部材を用いて再度帯電させて、前記静電潜像担持体上から除去するための再帯電工程とを有する画像形成方法において、
前記再帯電付与部材は、表面の純水接触角が１０８°以上で、且つ該表面のショアＤ硬度が５０〜６５である導電部材であり、
前記トナーは、少なくとも顔料、離型剤、層間のイオンの少なくとも一部を有機物イオンで変性した変性層状無機鉱物を有するトナー組成物及び／又はトナー組成物前駆体を含む油相が、水系媒体に分散及び／又は乳化されて造粒されたトナー母体に、外添剤が付着されてなり、
前記トナー母体及び前記外添剤の平均粒径から算出される、外添剤によるトナー表面の被覆率が１５０％以下であり、
ＡＴＲ法による離型剤由来のピーク（２８５０ｃｍ-1）と結着樹脂由来のピーク（８２８ｃｍ-1）との比が０．０２〜０．１であることを特徴とする画像形成方法。
【請求項２】
前記導電部材は、表面抵抗が１０2〜１０8Ω／ｓｑであることを特徴とする請求項１に記載の画像形成方法。
【請求項３】
前記導電部材は、体積抵抗が１０2〜１０6Ω・ｃｍであることを特徴とする請求項１に記載の画像形成方法。
【請求項４】
前記導電部材は、静電潜像担持体表面に圧接されて配置される導電シートであることを特徴とする請求項１に記載の画像形成方法。
【請求項５】
前記導電シートは、ナイロン、ＰＴＦＥ、ＰＶＤＦ、ウレタンから選ばれる１であることを特徴とする請求項４に記載の画像形成方法。
【請求項６】
前記導電シートは、厚みが０．０５〜０．５ｍｍであることを特徴とする請求項４または５に記載の画像形成方法。
【請求項７】
前記導電シートは、−１．４〜０ｋＶの電圧が印加されることを特徴とする請求項４〜６のいずれかに記載の画像形成方法。
【請求項８】
前記導電シートは、ニップ幅が１〜１０ｍｍで前記静電潜像担持体と接触していることを特徴とする請求項４〜７のいずれかに記載の画像形成方法。
【請求項９】
前記変性層状無機鉱物は、少なくとも層状無機鉱物が有する層間のカチオンの少なくとも一部を有機物カチオンで変性した変性層状無機鉱物であることを特徴とする請求項１に記載の画像形成方法。
【請求項１０】
前記変性層状無機鉱物は、前記油相中のトナー固形分に対して０．０５〜２重量％含有されることを特徴とする請求項１に記載の画像形成方法。
【請求項１１】
前記トナーは、酸価が０．５〜４０．０（ＫＯＨｍｇ／ｇ）であることを特徴とする請求項１に記載の画像形成方法。
【請求項１２】
前記離型剤は、パラフィン類、合成エステル類、ポリオレフィン類、カルナウバワックス及びライスワックスからなる群より選択される一種以上を含み、
当該トナーにおける前記離型剤の含有率は、前記結着樹脂１００質量部に対し、１質量部以上４質量部以下であることを特徴とする請求項１〜１１のいずれかに記載の画像形成方法。
【請求項１３】
静電潜像を担持する静電潜像担持体と、
前記静電潜像をトナーで可視像を形成する現像手段と、
前記静電潜像担持体上において転写されずに残存するトナーを、再度帯電させるための再帯電付与手段とを有するプロセスカートリッジにおいて、
前記再帯電付与手段は、表面の純水接触角が１０８°以上であり、且つ該表面のショアＤ硬度が５０〜６５である導電部材であって、
前記トナーは、少なくとも顔料、離型剤、層間のイオンの少なくとも一部を有機物イオンで変性した変性層状無機鉱物を有するトナー組成物及び／又はトナー組成物前駆体を含む油相が、水系媒体に分散及び／又は乳化されて造粒されたトナー母体に、外添剤が付着されてなり、
前記トナー母体及び前記外添剤の平均粒径から算出される、外添剤によるトナー表面の被覆率が１５０％以下であり、
ＡＴＲ法による離型剤由来のピーク（２８５０ｃｍ-1）と結着樹脂由来のピーク（８２８ｃｍ-1）との比が０．０２〜０．１であることを特徴とするプロセスカートリッジ。
【請求項１４】
前記導電部材は、表面抵抗が１０2〜１０8Ω／ｓｑであることを特徴とする請求項１３に記載のプロセスカートリッジ。
【請求項１５】
前記導電部材は体積抵抗が１０2〜１０6Ω・ｃｍであることを特徴とする請求項１３に記載のプロセスカートリッジ。
【請求項１６】
前記導電部材は、静電潜像担持体表面に圧接されて配置される導電シートであることを特徴とする請求項１３に記載のプロセスカートリッジ。
【請求項１７】
前記導電シートは、ナイロン、ＰＴＦＥ、ＰＶＤＦ、ウレタンから選ばれる１であることを特徴とする請求項１６に記載のプロセスカートリッジ。
【請求項１８】
前記導電シートは、厚みが０．０５〜０．５ｍｍであることを特徴とする請求項１６または１７に記載のプロセスカートリッジ。
【請求項１９】
前記導電シートは、−１．４〜０ｋＶの電圧が印加されることを特徴とする請求項１６〜１８のいずれかに記載のプロセスカートリッジ。
【請求項２０】
前記導電シートは、ニップ幅が１〜１０ｍｍで前記静電潜像担持体と接触していることを特徴とする請求項１６〜１９のいずれかに記載のプロセスカートリッジ。
【請求項２１】
前記変性層状無機鉱物は、少なくとも層状無機鉱物が有する層間のカチオンの少なくとも一部を有機物カチオンで変性した変性層状無機鉱物であることを特徴とする請求項１３に記載のプロセスカートリッジ。
【請求項２２】
前記変性層状無機鉱物は、前記油相中のトナー固形分に対して０．０５〜２重量％含有されることを特徴とする請求項１３に記載のプロセスカートリッジ。
【請求項２３】
前記トナーは、酸価が０．５〜４０．０（ＫＯＨｍｇ／ｇ）であることを特徴とする請求項１３に記載のプロセスカートリッジ。
【請求項２４】
前記離型剤は、パラフィン類、合成エステル類、ポリオレフィン類、カルナウバワックス及びライスワックスからなる群より選択される一種以上を含み、
当該トナーにおける前記離型剤の含有率は、前記結着樹脂１００質量部に対し、１質量部以上４質量部以下であることを特徴とする請求項１３〜２３のいずれかに記載のプロセスカートリッジ。
【請求項２５】
静電潜像担持体と、
該静電潜像担持体上の静電潜像をトナーで可視化してトナー可視像を形成する現像手段と、
前記静電潜像担持体上において転写されずに残存するトナーを再度帯電させる再帯電付与部材とを有する画像形成装置において、
前記再帯電付与部材は、表面の純水接触角が１０８°以上で、且つ該表面のショアＤ硬度が５０〜６５である導電部材であり、
前記トナーは、少なくとも顔料、離型剤、層間のイオンの少なくとも一部を有機物イオンで変性した変性層状無機鉱物を有するトナー組成物及び／又はトナー組成物前駆体を含む油相が、水系媒体に分散及び／又は乳化されて造粒されたトナー母体に、外添剤が付着されてなり、
前記トナー母体及び前記外添剤の平均粒径から算出される、外添剤によるトナー表面の被覆率が１５０％以下であり、
ＡＴＲ法による離型剤由来のピーク（２８５０ｃｍ-1）と結着樹脂由来のピーク（８２８ｃｍ-1）との比が０．０２〜０．１であることを特徴とする画像形成装置。
【発明の詳細な説明】
【技術分野】
【０００１】
本発明は、電子写真方式の画像形成方法、プロセスカートリッジ及び画像形成装置に関するものである。さらに詳しくは、静電荷現像用トナーを用いる電子写真技術を応用した複写機、プリンタ等に用いる画像形成方法に関し、特に、静電潜像担持体上に残留したトナーを回収破棄せず再利用し、静電潜像担持体帯電付与部材の汚染を防止し、現像工程での前記残留トナーの回収を容易にし、優れた画像安定性を有する画像形成方法、プロセスカートリッジ及び画像形成装置に関するものである。
【背景技術】
【０００２】
従来、転写後の静電潜像担持体上残存トナーを回収する方法として、クリーニング部材を使用し、弾性体を静電潜像担持体に接触させる接触クリーニング方式が広く採用されている。また、上記クリーニング方式によって静電潜像担持体から除去された残存トナーは、廃トナーとして収容容器に回収する方式が併せて用いられている。
【０００３】
クリーニング部材を用いて転写後の静電潜像担持体上残存トナーを回収する方式は廃トナーを発生するという観点から、当分野において求められている環境対応には適さない方式であり、また、収容容器のスペースを確保する必要があり、小型化、省スペース化に適さない。
【０００４】
この環境問題に対応するための技術の一つとして、クリーナーレス画像形成方法がある。これは、転写後の残存トナーをクリーニングする装置を用いることなく画像記録を行う画像形成方法である。このクリーナーレス画像形成方法を用いることにより、静電潜像担持体上に残存したトナーを再度、画像形成時に使用することができ、環境負荷を和らげることができる画像形成装置として、きわめて有用な技術である。
【０００５】
また、これらのクリーナーレス画像形成方法は、収容容器を用いない為、装置を小型化できるという側面を有する。すなわち、電子写真方式を用いたプリンタ、複写機への要望の一つである装置の小型化というニーズを満たすことが可能となる。従って、クリーナーレス画像形成方法は、環境負荷に対応でき、かつ画像形成装置の小型化にも寄与できるきわめて有効な技術となるものである。
【０００６】
しかし、クリーナーレス画像形成方法は、転写残トナーが画像形成プロセスから完全には除去されないという問題点を有しているため、固着による部材の汚染や、画像欠陥を発生させることが知られている。
【０００７】
そこで、例えば特許文献１に記載されている発明では、トナー成分による画像形成装置の汚染を防止するためにシートを配し、空間を物理的に遮断することで転写残トナーが部材に付着することを防止している。
また、特許文献２に記載されている発明では、静電潜像担持体上の転写残トナーを、ブレードを用いて正規の帯電極性に再帯電させ揃えることで、再度現像に利用し、画像形成プロセスから除去せしめる発明が開示されている。
【０００８】
しかし、近年小型化、コストダウンのために、定着部材においてオイル塗布装置を用いる代わりに、トナーにワックス等の離型剤を含有させて用いるオイルレス定着が普及してきているが、離型剤を含有するトナーはその表面に露出する離型剤が各種部材への付着、スペント等を誘発し、固着物の発生が起り易くなる。
【０００９】
そのため、上記特許文献１及び２に記載の発明では、シートやブレードの特性や、トナーの固着成分が十分制御がされていない為、特に離型剤を含有させたトナーを用いる画像形成装置においては、各部材へトナーが付着することを完全に防止することが出来ず、その結果、固着物の発生、帯電むらや画像欠陥が生じるという問題点を有していた。
【００１０】
【特許文献１】特開平１１−１８４２１６号公報
【特許文献２】特許第３１９０２１７号公報
【発明の開示】
【発明が解決しようとする課題】
【００１１】
上述のとおり、クリーナーレス画像形成方法においてはトナーの固着の発生が問題とされている。そのため、本発明者等は上記問題点について、以下に述べるように鋭意検討した。
【００１２】
電子写真方式の画像形成プロセスにおいて、現像されたトナーが静電潜像担持体から転写された後、静電潜像保持体面上に残存するトナーは帯電が著しく低下し未帯電であるか、もしくは逆帯電している。
上記残存トナーはクリーニング部材を有しない画像形成装置またはプロセスカートリッジにおいては、静電潜像担持体上から除去されることなく、帯電工程が有する静電潜像担持体帯電付与部材部へ搬送され、接触方式の静電潜像担持体帯電付与部材部に付着する。付着したトナーは静電潜像担持体を帯電する際、帯電むらを引き起こす要因となる。
【００１３】
そこで、この付着したトナーを除去することが必要になるが、除去方法として静電潜像担持体帯電付与部材と静電潜像担持体との間に電位差を生じさせ静電潜像担持体上に付着、現像工程で回収する方式が考えられる。この方式の場合、トナーは電位差により移動する為には同極性に揃った帯電を有し、逆極性トナーが少ないことが必要となる。
【００１４】
また、現像工程での回収の際には転写前トナーと同等以上の帯電を有し、逆極性トナーが少ないことが必要となる。現像工程での回収方法としては現像ローラと静電潜像担持体に電位差を生じさせ現像ローラに付着、回収する方式が考えられる。逆極性トナーが多いと電位差で回収しきれず、静電潜像保持体上に残留し、地汚れ、部材汚染を引き起こし、経時的な画像安定性が得られない。
【００１５】
この為、静電潜像担持体上に残存するトナーを再度帯電させるための再帯電付与部材を設け、これにより、静電潜像担持体帯電付与部材の汚染を防止する方法が考えられる。しかし、静電潜像担持体上に残存するトナーを再度帯電させるための再帯電付与部材は、トナーを摺擦するため、トナー成分による汚染が懸念される。
【００１６】
即ち、本発明は上記課題を鑑みてなされたものであり、静電潜像担持体上に残留したトナーを回収破棄せず再利用するため再度帯電し、静電潜像担持体帯電付与部材及び再帯電付与部材の汚染を防止し、現像工程での前記残留トナーの回収を容易にすると共に、優れた画像安定性を有し、耐久劣化が少ない画像形成方法、プロセスカートリッジ及び画像形成装置を提供することを目的とする。
【課題を解決するための手段】
【００１７】
本発明者らは鋭意検討を重ねた結果、少なくとも静電潜像を担持する静電潜像担持体上に静電潜像を形成する静電潜像形成工程と、前記静電潜像をトナーで可視化してトナー可視像を形成する現像工程と、前記静電潜像担持体上において転写されずに残存するトナーを再度帯電させて、前記静電潜像担持体上から除去するための再帯電工程とを有する画像形成方法において、前記再帯電工程は、導電部材を有し、該導電部材は、表面の純水接触角が１０８°以上であり、且つ該表面のショアＤ硬度が５０〜６５であって、前記トナーは、少なくとも顔料、離型剤、層間のイオンの少なくとも一部を有機物イオンで変性した変性層状無機鉱物を有するトナー組成物及び／又はトナー組成物前駆体を含む油相が、水系媒体に分散及び／又は乳化されて造粒されたトナー母体に、外添剤が付着されてなり、前記トナー母体及び前記外添剤の平均粒径から算出される、外添剤によるトナー表面の被覆率が１５０％以下であり、ＡＴＲ法による離型剤由来のピーク（２８５０ｃｍ-1）と結着樹脂由来のピーク（８２８ｃｍ-1）との比が０．０２〜０．１であることで上記課題が解決されることを見出し、本発明を完成するに至った。
【００１８】
即ち、上記課題を解決するために本発明に係る画像形成方法、プロセスカートリッジ及び画像形成装置は、具体的には下記（１）〜（２５）に記載の技術的特徴を有する。
（１）静電潜像を担持する静電潜像担持体上に静電潜像を形成する静電潜像形成工程と、前記静電潜像をトナーで可視化してトナー可視像を形成する現像工程と、前記静電潜像担持体上において転写されずに残存するトナーを、再帯電付与部材を用いて再度帯電させて、前記静電潜像担持体上から除去するための再帯電工程とを有する画像形成方法において、前記再帯電付与部材は、表面の純水接触角が１０８°以上で、且つ該表面のショアＤ硬度が５０〜６５である導電部材であり、前記トナーは、少なくとも顔料、離型剤、層間のイオンの少なくとも一部を有機物イオンで変性した変性層状無機鉱物を有するトナー組成物及び／又はトナー組成物前駆体を含む油相が、水系媒体に分散及び／又は乳化されて造粒されたトナー母体に、外添剤が付着されてなり、前記トナー母体及び前記外添剤の平均粒径から算出される、外添剤によるトナー表面の被覆率が１５０％以下であり、ＡＴＲ法による離型剤由来のピーク（２８５０ｃｍ-1）と結着樹脂由来のピーク（８２８ｃｍ-1）との比が０．０２〜０．１であることを特徴とする画像形成方法である。
（２）前記導電部材は、表面抵抗が１０2〜１０8Ω／ｓｑであることを特徴とする上記（１）に記載の画像形成方法である。
（３）前記導電部材は、体積抵抗が１０2〜１０6Ω・ｃｍであることを特徴とする上記（１）に記載の画像形成方法である。
（４）前記導電部材は、静電潜像担持体表面に圧接されて配置される導電シートであることを特徴とする上記（１）に記載の画像形成方法である。
（５）前記導電シートは、ナイロン、ＰＴＦＥ、ＰＶＤＦ、ウレタンから選ばれる１であることを特徴とする上記（４）に記載の画像形成方法である。
（６）前記導電シートは、厚みが０．０５〜０．５ｍｍであることを特徴とする上記（４）または（５）に記載の画像形成方法である。
（７）前記導電シートは、−１．４〜０ｋＶの電圧が印加されることを特徴とする上記（４）〜（６）のいずれかに記載の画像形成方法である。
（８）前記導電シートは、ニップ幅が１〜１０ｍｍで前記静電潜像担持体と接触していることを特徴とする上記（４）〜（７）のいずれかに記載の画像形成方法である。
（９）前記変性層状無機鉱物は、少なくとも層状無機鉱物が有する層間のカチオンの少なくとも一部を有機物カチオンで変性した変性層状無機鉱物であることを特徴とする上記（１）に記載の画像形成方法である。
（１０）前記変性層状無機鉱物は、前記油相中のトナー固形分に対して０．０５〜２重量％含有されることを特徴とする上記（１）に記載の画像形成方法である。
（１１）前記トナーは、酸価が０．５〜４０．０（ＫＯＨｍｇ／ｇ）であることを特徴とする上記（１）に記載の画像形成方法である。
（１２）前記離型剤は、パラフィン類、合成エステル類、ポリオレフィン類、カルナウバワックス及びライスワックスからなる群より選択される一種以上を含み、当該トナーにおける前記離型剤の含有率は、樹脂１００に対し、１質量％以上４質量％以下であることを特徴とする上記（１）〜（１１）のいずれかに記載の画像形成方法である。
【００１９】
（１３）静電潜像を担持する静電潜像担持体と、前記静電潜像をトナーで可視像を形成する現像手段と、前記静電潜像担持体上において転写されずに残存するトナーを、再度帯電させるための再帯電付与手段とを有するプロセスカートリッジにおいて、前記再帯電付与手段は、表面の純水接触角が１０８°以上であり、且つ該表面のショアＤ硬度が５０〜６５である導電部材であって、前記トナーは、少なくとも顔料、離型剤、層間のイオンの少なくとも一部を有機物イオンで変性した変性層状無機鉱物を有するトナー組成物及び／又はトナー組成物前駆体を含む油相が、水系媒体に分散及び／又は乳化されて造粒されたトナー母体に、外添剤が付着されてなり、前記トナー母体及び前記外添剤の平均粒径から算出される、外添剤によるトナー表面の被覆率が１５０％以下であり、ＡＴＲ法による離型剤由来のピーク（２８５０ｃｍ-1）と結着樹脂由来のピーク（８２８ｃｍ-1）との比が０．０２〜０．１であることを特徴とするプロセスカートリッジである。
（１４）前記導電部材は、表面抵抗が１０2〜１０8Ω／ｓｑであることを特徴とする上記（１３）に記載のプロセスカートリッジである。
（１５）前記導電部材は体積抵抗が１０2〜１０6Ω・ｃｍであることを特徴とする上記（１３）に記載のプロセスカートリッジである。
（１６）前記導電部材は、静電潜像担持体表面に圧接されて配置される導電シートであることを特徴とする上記（１３）に記載のプロセスカートリッジである。
（１７）前記導電シートは、ナイロン、ＰＴＦＥ、ＰＶＤＦ、ウレタンから選ばれる１であることを特徴とする上記（１６）に記載のプロセスカートリッジである。
（１８）前記導電シートは、厚みが０．０５〜０．５ｍｍであることを特徴とする上記（１６）または（１７）に記載のプロセスカートリッジである。
（１９）前記導電シートは、−１．４〜０ｋＶの電圧が印加されることを特徴とする（１６）〜（１８）のいずれかに記載のプロセスカートリッジである。
（２０）前記導電シートは、ニップ幅が１〜１０ｍｍで前記静電潜像担持体と接触していることを特徴とする上記（１６）〜（１９）のいずれかに記載のプロセスカートリッジである。
（２１）前記変性層状無機鉱物は、少なくとも層状無機鉱物が有する層間のカチオンの少なくとも一部を有機物カチオンで変性した変性層状無機鉱物であることを特徴とする上記（１３）に記載のプロセスカートリッジである。
（２２）前記変性層状無機鉱物は、前記油相中のトナー固形分に対して０．０５〜２重量％含有されることを特徴とする上記（１３）に記載のプロセスカートリッジである。
（２３）前記トナーは、酸価が０．５〜４０．０（ＫＯＨｍｇ／ｇ）であることを特徴とする上記（１３）に記載のプロセスカートリッジである。
（２４）前記離型剤は、パラフィン類、合成エステル類、ポリオレフィン類、カルナウバワックス及びライスワックスからなる群より選択される一種以上を含み、当該トナーにおける前記離型剤の含有率は、樹脂１００に対し、１質量％以上４質量％以下であることを特徴とする上記（１３）〜（２３）のいずれかに記載のプロセスカートリッジである。
（２５）静電潜像担持体と、該静電潜像担持体上の静電潜像をトナーで可視化してトナー可視像を形成する現像手段と、前記静電潜像担持体上において転写されずに残存するトナーを再度帯電させる再帯電付与部材とを有する画像形成装置において、前記再帯電付与部材は、表面の純水接触角が１０８°以上で、且つ該表面のショアＤ硬度が５０〜６５である導電部材であり、前記トナーは、少なくとも顔料、離型剤、層間のイオンの少なくとも一部を有機物イオンで変性した変性層状無機鉱物を有するトナー組成物及び／又はトナー組成物前駆体を含む油相が、水系媒体に分散及び／又は乳化されて造粒されたトナー母体に、外添剤が付着されてなり、前記トナー母体及び前記外添剤の平均粒径から算出される、外添剤によるトナー表面の被覆率が１５０％以下であり、ＡＴＲ法による離型剤由来のピーク（２８５０ｃｍ-1）と結着樹脂由来のピーク（８２８ｃｍ-1）との比が０．０２〜０．１であることを特徴とする画像形成装置である。
【発明の効果】
【００２０】
本発明によれば、静電潜像担持体上に残留したトナーを回収破棄せず再利用することで環境負荷を低減し、静電潜像担持体帯電付与部材及び再帯電付与部材の汚染を防止し、現像工程での前記残留トナーの回収を容易にすると共に、優れた画像安定性を有し、耐久劣化が少ない画像形成方法、プロセスカートリッジ及び画像形成装置を提供することができる。
【発明を実施するための最良の形態】
【００２１】
本発明は、静電潜像担持体上において転写されずに残存するトナーを、再度帯電させるための再帯電付与手段に特徴を有し、前記再帯電付与手段は、表面の純水接触角が１０８°以上であり、且つ該表面のショアＤ硬度が５０〜６５である導電部材であって、さらに前記トナーは、少なくとも顔料、離型剤、層間のイオンの少なくとも一部を有機物イオンで変性した変性層状無機鉱物を有するトナー組成物及び／又はトナー組成物前駆体を含む油相が、水系媒体に分散及び／又は乳化されて造粒されたトナー母体に、外添剤が付着されてなり、前記トナー母体及び前記外添剤の平均粒径から算出される、外添剤によるトナー表面の被覆率が１５０％以下であり、ＡＴＲ法による離型剤由来のピーク（２８５０ｃｍ-1）と結着樹脂由来のピーク（８２８ｃｍ-1）との比が０．０２〜０．１であることを特徴とする。
【００２２】
ここで、油相には顔料、モノマー及び／またはプレポリマー、離型剤、変性層状無機鉱物が含まれ、帯電制御剤等のその他の好適なトナー組成物が含まれていても良い。また、上記トナー組成物は、後述の有機溶剤に分散乃至溶解されて油相に含まれていることが好ましい。
【００２３】
また、本発明においてトナー固形分とは、最終的にトナーに含有されるものであり、例えば前記油相に含まれるトナー組成物が挙げられる。
さらに、本発明においてトナー組成物前駆体とはトナー組成物の前駆体であり、重合等を経てトナー組成物のうちの一を構成するものであり、具体的にはプレポリマーやモノマー等のことを意味する。
【００２４】
本発明によれば、静電潜像担持体周りにおける固着物の発生、及び固着物に起因する帯電むら及び画像欠陥を防止し、特にクリーナーレス方式において現像剤回収性に優れ、固着物の発生を防止することが可能である。
【００２５】
本発明は、再帯電付与部材に離型剤成分に対する付着力が低く、高い離型性を有する部材を選択したこと、及びトナーの表面露出離型剤量を制御することで、離型剤成分由来の固着物の発生を防止する。さらに、変性層状無機鉱物が有する表面偏在効果によって表面露出離型剤量を抑制しつつトナー離型性を確保することで、固着物の発生を防止して経時的に高い画像安定性を有すると共に定着性に優れ、画像安定性と定着性とを高次元で達成できると推定される。
【００２６】
以下、本発明のプロセスカートリッジ及び、該プロセスカートリッジを適用可能な画像形成装置として、本発明のプロセスカートリッジを装着した電子写真方式のカラーレーザープリンタ（以下、単にプリンタという）の一実施形態について説明する。
【００２７】
まず、本実施形態に係るプリンタの基本的な構成について説明する。図１は、本実施形態に係るプロセスカートリッジを適用可能なプリンタの要部を示す概略構成図である。このプリンタは、イエロー，マゼンダ，シアン，ブラック（以下、Ｙ，Ｍ，Ｃ，Ｋと記す）の各色のトナー像を形成するための４つのプロセスカートリッジ１Ｙ，Ｍ，Ｃ，Ｋを備えている。また、光書込ユニット５０、レジストローラ対５４、転写ユニット６０等も備えている。各符号の末尾に付された添字Ｙ，Ｍ，Ｃ，Ｋは、それぞれイエロー，マゼンダ，シアン，ブラック用の部材であることを示す。
【００２８】
潜像形成手段たる光書込ユニット５０は、Ｙ，Ｍ，Ｃ，Ｋの各色に対応する４つのレーザーダイオードからなる光源、正六面体のポリゴンミラー、これを回転駆動するためのポリゴンモータ、ｆθレンズ、レンズ、反射ミラー等を有している。レーザーダイオードから射出されたレーザー光Ｌは、ポリゴンミラーの何れか１つの面で反射してポリゴンミラーの回転に伴って偏向せしめられながら、後述する４つの感光体のうちの何れかに到達する。４つのレーザーダイオードからそれぞれ射出されるレーザー光Ｌにより、４つの感光体の表面がそれぞれ光走査される。
【００２９】
プロセスカートリッジ１Ｙ，Ｍ，Ｃ，Ｋは、潜像担持体としてのドラム状の感光体３Ｙ，Ｍ，Ｃ，Ｋ、これらにそれぞれ個別に対応する現像手段たる現像装置４０Ｙ，Ｍ，Ｃ，Ｋ、帯電装置などを有している。感光体３Ｙ，Ｍ，Ｃ，Ｋは、図示しない駆動手段によって所定の線速で図中時計回り方向に回転駆動せしめられる。そして、図示しないパーソナルコンピュータ等から送られてくる画像情報に基づいて変調されたレーザー光Ｌを発する光書込ユニット５０により、暗中にて光走査されて、Ｙ，Ｍ，Ｃ，Ｋ用の静電潜像を担持する。
【００３０】
図２は、４つのプロセスカートリッジ１Ｙ，Ｍ，Ｃ，Ｋのうち、Ｋ用のプロセスカートリッジ１Ｋを転写ユニット（図１の６０）の中間転写ベルト６１とともに示す拡大構成図である。同図において、Ｋ用のプロセスカートリッジ１Ｋは、感光体３Ｋ、帯電装置、図示しない除電ランプ、現像手段たる現像装置４０Ｋ等を、１つのユニットとして共通のユニットケーシング（保持体）に保持させて、プリンタ本体に対して着脱可能にしたものである。
【００３１】
被帯電体であり且つ潜像担持体であるＫ用の感光体３Ｋは、アルミニウム素管からなる導電性基体の表面に、負帯電性の有機光導電物質（ＯＰＣ）からなる感光層が被覆された直径２４［ｍｍ］程度のドラムであり、図示しない駆動手段によって所定の線速で図中時計回り方向に回転駆動せしめられる。これにより、感光体３Ｋの表面は、後述する１次転写ニップ（中間転写ベルト６１との当接位置）、補助帯電ニップ、帯電ニップ、光書込位置、現像領域を順次通過する。
【００３２】
Ｋ用の現像装置４０Ｋは、ケーシング４１Ｋに設けられた開口から周面の一部を露出させる現像ローラ４２Ｋを有している。現像剤担持体たる現像ローラ４２Ｋは、その長手方向の両端からそれぞれ突出している軸が図示しない軸受けによってそれぞれ回転自在に支持されている。ケーシング４１Ｋには、Ｋトナーが内包されており、回転駆動されるアジテータ４３Ｋによって図中右側から左側へと搬送される。アジテータ４３Ｋの図中左側方には、図示しない駆動手段によって図中反時計回り方向に回転駆動されるトナー供給ローラ４４Ｋが配設されている。このトナー供給ローラ４４Ｋのローラ部はスポンジ等の弾性発泡体からなり、アジテータ４３Ｋから送られてくるＫトナーを良好に捕捉する。このようにして捕捉されたＫトナーは、トナー供給ローラ４４Ｋと現像ローラ４２Ｋとの当接部で現像ローラ４２Ｋに供給される。そして、現像剤担持体たる現像ローラ４２Ｋ内の表面に担持されたＫトナーは、現像ローラ４２Ｋの図中反時計回り方向の回転駆動に伴って規制ブレード４５Ｋとの接触位置を通過する際にその層厚が規制されたり、摩擦帯電が促されたりした後、感光体３Ｋと対向する現像領域に搬送される。
【００３３】
この現像領域では、図示しない電源から出力される負極性の現像バイアスが印加される現像ローラ４２Ｋと、感光体３Ｋの静電潜像との間に、負極性のＫトナーを現像ローラ４２Ｋ側から潜像側に静電移動させる現像ポテンシャルが作用する。また、現像ローラ４２Ｋと感光体３Ｋの一様帯電箇所（地肌部）との間に、負極性のＫトナーを地肌部側から現像ローラ４２Ｋ側に静電移動させる非現像ポテンシャルが作用する。現像ローラ４２Ｋ上のＫトナーは、現像ポテンシャルの作用によって現像ローラ４２Ｋ上から離脱して感光体３Ｋの静電潜像上に転移する。この転移により、感光体３Ｋ上の静電潜像がＫトナー像に現像される。
【００３４】
なお、本プリンタでは、現像剤としてＫトナーを主成分とする一成分現像剤を用いる一成分現像方式を現像装置４０Ｋに採用しているが、Ｋトナーと磁性キャリアとを含有する二成分現像剤を用いる二成分現像方式を採用してもよい。
【００３５】
現像領域で現像されたＫトナー像は、感光体３Ｋの回転に伴って感光体３Ｋと中間転写ベルト６１とが当接するＫ用の１次転写ニップまで搬送され、ここで中間転写ベルト６１上に中間転写される。この１次転写ニップを通過した後の感光体３Ｋ表面には、中間転写ベルト６１上に転写されなかった転写残トナーが付着している。この転写残トナーの処理については、後述する。
【００３６】
帯電装置は、図中反時計回り方向に回転駆動されながら感光体３Ｋに当接して帯電ニップを形成する帯電ブラシローラ７Ｋ、感光体３Ｋに当接して補助帯電ニップを形成する補助帯電部材１０Ｋなどを有している。帯電ブラシローラ７Ｋは、金属製の回転軸部材の周面上に導電性ゴム等の導電性及び弾性を発揮する材料からなるローラ部が被覆されたものである。回転軸部材には、図示しない電源等からなる帯電バイアス供給手段により、帯電バイアスが印加される。この印加により、帯電ブラシローラ７Ｋと感光体３Ｋとの間で放電が発生することで、感光体３Ｋの表面がトナーの帯電極性と同極性に一様帯電せしめられる。
【００３７】
補助帯電部材１０Ｋは、スポンジ等の弾性材料からなる弾性部８Ｋの表面に、導電性材料からなる導電性シート（再帯電付与部材）９Ｋが被覆されたものである。そして、ホルダー部材によって感光体３Ｋに向けて押圧されながら、感光体３Ｋの周面のうち、後述する１次転写ニップを通過してから、上記帯電ニップに進入する前の箇所に対して、自らのシート被覆面を当接させている。導電性シート９Ｋには、図示しない電源等からなる補助帯電バイアス供給手段により、トナーの帯電極性と同極性の直流電圧、あるいはこの直流電圧が重畳された交流電圧からなる補助帯電バイアスが供給される。
【００３８】
１次転写ニップを通過した後の感光体３Ｋ表面に付着している転写残トナーの中には、正規の帯電極性に帯電しているトナーの他、正規の帯電極性ではあるもののその帯電量が不足している低帯電量トナーや、逆極性に帯電している逆帯電トナーなども含まれる。そして、このような転写残トナーは、感光体３Ｋの回転に伴って補助帯電ニップに進入する。すると、転写残トナー中の逆帯電トナーは、補助帯電部材１０Ｋと感光体３Ｋとの間の放電、あるいは補助帯電部材１０Ｋからの電荷注入により、正規極性であるマイナス極性に十分に帯電せしめられる。また、転写残トナー中の低帯電量トナーも、放電あるいは電荷注入によってマイナス極性に十分に帯電せしめられる。これにより、転写残トナー中の逆帯電トナーや低帯電量トナーを現像領域に搬送してしまうことによる地汚れの発生が抑えられる。
【００３９】
＜導電性シート（再帯電付与部材）＞
再帯電付与部材はトナー帯電性の観点からナイロン、ＰＴＦＥ、ＰＶＤＦ、ウレタンから選ばれたシートであることが望ましく、トナー帯電性の観点から、ＰＴＦＥ、ＰＶＤＦであることがより好ましい。
【００４０】
表面抵抗は、１０2〜１０8Ω／ｓｑ、体積抵抗は、１０1〜１０6Ω・ｃｍであることが好ましい。また、形状はローラ、ブラシ、シート等が挙げられ、さらに好ましくは付着したトナーのリセット性を考慮し、シート構成が好ましい。
本発明において、再帯電付与部材の表面抵抗は、感光体やトナーへの均一放電を達成するためには中抵抗であることが好ましく、１０２未満はリークが発生し、１０８より大きいと放電が発生しない。
本発明において、再帯電付与部材の体積抵抗は、１０２未満ではリークを促進し、１０６より大きいと感光体への均一放電が発生しない。感光体への均一放電を発生させるには表面抵抗よりやや小さい条件がよい。
【００４１】
再帯電付与部材に印加される電圧がトナーの帯電付与の観点から−１．４ｋｖ〜０ｋＶであることが好ましい。
電圧が−１．４ｋＶより大きいとトナーの帯電が上がりすぎ、帯電ローラへのトナー付着力が上がりすぎ、帯電ローラ汚染が発生する。０ｋＶよりプラス側にすると、トナーに十分な帯電を付与する事ができず、やはり帯電ローラの汚染を引き起こす。
【００４２】
再帯電付与部材が導電シートの場合、静電潜像担持体との接触圧力の観点から厚みが０．０５〜０．５ｍｍであることが好ましい。
厚みが０．０５ｍｍ未満であると感光体と再帯電付与部材との密着性が上がり、トナーが滞留し、シート固着が発生する。また、０．５ｍｍより大きいと材料の変形、振動が起こらず、トナーの滞留を抑制する事ができない。
【００４３】
また、トナーの帯電付与する際の接触時間の観点から潜像担持体と接触しているニップ幅が１〜１０ｍｍであることが好ましい。
ニップ幅が１ｍｍ未満では、トナーや感光体への帯電不良が発生し、１０ｍｍを超えると小型化の構成が得られない。
【００４４】
導電性シート９の純水接触角については、協和界面科学社製の接触角計ＣＡ−ＤＴ・Ａ型を用いた液滴法（同接触角計の取り扱い説明書に準拠）によって測定することが可能である。
本実施の形態においては、純水接触角１０８°以上の導電性シート９を用いた。
【００４５】
表面の純粋接触角が１０８°未満であるとトナーとの離型性が確保できず、シートへのトナー固着が発生する。
【００４６】
導電性シート９のショアＤ硬度については、ＡＳＴＭ  Ｄ−２２４０に準拠する方法にて、基体の２５℃におけるショアＤ硬度を測定した。
本実施の形態においては、ショアＤ硬度５０〜６５の導電性シート９を用いた。
耐久等の経時変化に対してはショアＤ硬度が重要であり、今回はある程度柔らかい材料を圧接させ摺擦させることが固着抑制に有利であることがわかった。これは、摺擦時の材料の変形、振動などで感光体との接触状態が変化することで、弱い圧接状態で滞留しているトナーにも感光体が摺擦し、トナーが剥れていくことに起因すると考えられる。さらには材料自身の摺動磨耗による、トナーごと削り取られる効果も考えられる。但し、硬度が低すぎても感光体との密着性が上がり、トナーが通過しないため、適度な硬度領域が存在する。表面のショアＤ硬度が５０未満であると、感光体と再帯電付与部材との密着性が上がり、トナーが滞留し、シート固着が発生する。また、表面のショアＤ硬度が６５より大きいと、材料の変形、振動が起こらず、トナーの滞留を抑制する事ができない。
また、導電性シート９Ｋの表面抵抗、厚みは１０５［Ω／ｓｑ］、０．１［ｍｍ］である。
【００４７】
補助帯電部材１０Ｋの弾性部８Ｋとしては、スポンジからなる厚み５［ｍｍ］のものを用い、これを２［ｍｍ］の厚みまで圧縮する当接圧で、補助帯電部材１０Ｋを感光体３Ｋに当接させた。
【００４８】
また、帯電ブラシローラ７Ｋによる感光体３Ｋの主帯電処理に先立って、補助帯電部材１０Ｋの導電性シート９Ｋと感光体３Ｋとの間に放電することによって感光体３Ｋを補助帯電せしめることで、帯電ムラを抑えることもできる。
【００４９】
帯電ニップで一様帯電せしめられたＫ用の感光体３Ｋの表面には、上述した光書込ユニット（５０）による光走査でＫ用の静電潜像が形成され、この静電潜像はＫ用の現像装置４０ＫによってＫトナー像に現像される。
【００５０】
＜帯電ブラシローラ（静電潜像担持体帯電付与部材）＞
本実施の形態において、各色の帯電ブラシローラ（例えば７Ｋ）としては、直径６［ｍｍ］の金属製の回転軸部材上に導電性ゴム層の被覆によるローラ部を形成した（φ）１０［ｍｍ］のものを使用した。
【００５１】
Ｋ用のプロセスカートリッジ１Ｋについて説明してきたが、他色用のプロセスカートリッジ１Ｙ，Ｍ，ＣはＫ用のプロセスカートリッジ１Ｋと同様の構成になっているので説明を省略する。
【００５２】
本実施形態に係るプロセスカートリッジ１Ｙ，Ｍ，Ｃ，Ｋとしては、いわゆるクリーナーレス方式のものが採用されている。クレーナーレス方式とは、感光体３Ｙなどの潜像担持体上に付着している転写残トナーをクリーニング回収するための専用の手段を用いることなく潜像担持体上での画像形成プロセスを実行する方式のことである。また、クリーニング回収するための専用の手段とは、具体的には、転写残トナーを潜像担持体から分離した後、再び潜像担持体に付着させることなく、廃トナー容器まで搬送して回収したり、現像装置内に搬送してリサイクル回収したりする手段である。転写残トナーを潜像担持体から掻き取るクリーニングブレードも、専用の手段に含まれる。
【００５３】
かかるクリーナーレス方式について詳述する。クリーナーレス方式は、大別すると、散らし通過型と、一時捕捉型と、併用型とがある。これらのうち、散らし通過型では、潜像担持体に摺擦するブラシ等の散らし部材を用いて、潜像担持体上の転写残トナーを引っ掻くことで、転写残トナーと潜像担持体との付着力を弱める。そして、その後、現像スリーブや現像ローラ等の現像部材と潜像担持体とが対向する現像領域、あるいはその直前において、潜像担持体上の転写残トナーを現像ローラなどの現像部材に静電転移させることで、現像装置内に回収する。この回収に先立って、転写残トナーは、潜像書込のための光書込位置を通過するが、転写残トナー量が比較的少量であれば、潜像書込に悪影響を及ぼすことはない。但し、正規極性とは逆極性に帯電している逆帯電トナーが転写残トナー中に含まれていると、それは現像部材上に回収されないので、地汚れなどを引き起こしてしまう。かかる逆帯電トナーによる地汚れの発生を抑える目的で、潜像担持体上の転写残トナーを正規極性に帯電せしめるためのトナー帯電手段を、転写位置（例えば１次転写ニップ）と散らし部材による散らし位置との間、あるいは散らし位置と現像領域との間、に設けることが望ましい。散らし部材としては、板金やユニットケーシング等に貼り付けられた導電性繊維からなる複数の植毛繊維を有する固定ブラシ、金属製の回転軸部材に複数の植毛繊維を立設せしめたブラシローラ、導電性のスポンジ等からなるローラ部を有するローラ部材（例えば帯電ローラ）などを用いることができる。固定ブラシは植毛繊維の量が比較的少量で構成できるため安価であるという利点があるが、潜像担持体を一様帯電せしめるための帯電部材として兼用する場合には、十分な帯電均一性を得ることができなくなる。これに対し、ブラシローラでは、十分な帯電均一性を得ることができるので好適である。
【００５４】
クリーナーレス方式における一時捕捉型では、表面を潜像担持体に接触させながら無端移動させる回転ブラシ部材などの捕捉部材によって、潜像担持体上の転写残トナーを一時的に捕捉する。そして、プリントジョブ終了後やプリントジョブ間の紙間タイミングなどにおいて、捕捉部材上の転写残トナーを吐き出させて潜像担持体に再転移させた後、現像ローラなどの現像部材に静電転移させて、現像装置内に回収する。上述した散らし通過型では、ベタ画像形成時やジャム発生後などといった転写残トナーがかなり多くなってしまう場合に現像部材への回収能力を超えて画像劣化を引き起こすおそれがあるのに対し、一時捕捉型では捕捉部材で捕捉した転写残トナーを現像部材に少しずつ回収してかかる画像劣化の発生を抑えることができる。
【００５５】
クリーナーレス方式における併用型では、散らし通過型と一時捕捉型とを併用する。具体的には、潜像担持体に接触する回転ブラシ部材などを、散らし部材及び捕捉部材として併用する。回転ブラシ部材等に直流電圧だけを印加することで回転ブラシ部材等を散らし部材として機能させる一方で、必要に応じてバイアスを直流電圧から重畳電圧に切り換えることで、回転ブラシ部材等を捕捉部材として機能させる。
【００５６】
本プリンタでは、散らし透過型のクリーナーレス方式を採用している。具体的には、感光体３Ｋは、図中時計回り方向に所定の線速で回転駆動されながら中間転写ベルト６１のおもて面に接触してＹ用の１次転写ニップを形成している。そして、散らし部材たる補助帯電部材１０Ｋや帯電ブラシローラ７Ｋにより、感光体３Ｋ上の転写残トナーを引っ掻くことで、転写残トナーと感光体３Ｋとの付着力を弱める。そして、その後、現像領域において、感光体３Ｋ上の転写残トナーを現像装置４０Ｋの現像ローラ４２Ｋに静電転移させて回収する。このとき、転写残トナー中に、低帯電量トナーや逆帯電トナーが多く含まれていると、それらが現像ローラ４２Ｋ上に回収されずに、地汚れを引き起こしてしまう。またこのとき、トナー表面に露出する離型剤が多いと帯電ブラシローラ７Ｋ（静電潜像担持体帯電付与部材）や、補助帯電部材１０Ｋ（再帯電付与部材）への付着、スペント等を誘発し、固着物の発生が起り易くなる。
【００５７】
先に示した図１において、各色のプロセスカートリッジ１Ｙ，Ｍ，Ｃ，Ｋの下方には、転写ユニット６０が配設されている。この転写ユニット６０は、無端状の中間転写ベルト６１を、複数の張架ローラによって張架しながら、図中反時計回り方向に無端移動せしめる。複数の張架ローラとは、具体的には、従動ローラ６２、駆動ローラ６３、４つの１次転写バイアスローラ６６Ｙ，Ｍ，Ｃ，Ｋ等のことである。
【００５８】
従動ローラ６２、１次転写バイアスローラ６６Ｙ〜Ｋ、駆動ローラ６３は、何れも中間転写ベルト６１の裏面（ループ内周面）に接触している。そして、４つの１次転写バイアスローラ６６Ｙ，Ｍ，Ｃ，Ｋは、金属製の芯金にスポンジ等の弾性体が被覆されたローラであり、それぞれＹ，Ｍ，Ｃ，Ｋ用の感光体３Ｙ，Ｍ，Ｃ，Ｋに向けて押圧されて、中間転写ベルト６１を挟み込んでいる。これにより、４つの感光体３Ｙ，Ｍ，Ｃ，Ｋと中間転写ベルト６１のおもて面とがベルト移動方向において所定の長さで接触するＹ，Ｍ，Ｃ，Ｋ用の４つの１次転写ニップが形成されている。
【００５９】
４つの１次転写バイアスローラ６６Ｙ，Ｍ，Ｃ，Ｋの芯金には、それぞれ図示しない転写バイアス電源によって定電流制御される１次転写バイアスが印加されている。これにより、４つの１次転写バイアスローラ６６Ｙ，Ｍ，Ｃ，Ｋを介して中間転写ベルト６１の裏面に転写電荷が付与され、各１次転写ニップにおいて中間転写ベルト６１と感光体３Ｙ，Ｍ，Ｃ，Ｋとの間に転写電界が形成される。なお、本プリンタにおいては、１次転写手段として１次転写バイアスローラ６６Ｙ，Ｍ，Ｃ，Ｋを設けているが、ローラに代えて、ブラシやブレード等のものを用いてもよい。また、転写チャージャーなどを用いてもよい。
【００６０】
各色の感光体３Ｙ，Ｍ，Ｃ，Ｋ上に形成されたＹ，Ｍ，Ｃ，Ｋトナー像は、各色の１次転写ニップで中間転写ベルト６１上に重ね合わせて１次転写される。これにより、中間転写ベルト６１上には４色重ね合わせトナー像（以下、４色トナー像という）が形成される。
【００６１】
中間転写ベルト６１における駆動ローラ６３に対する掛け回し箇所には、２次転写バイアスローラ６７がベルトおもて面側から当接しており、これによって２次転写ニップが形成されている。この２次転写バイアスローラ６７には、図示しない電源や配線からなる電圧印加手段によって２次転写バイアスが印加されている。これにより、２次転写バイアスローラ６７と接地された２次転写ニップ裏側ローラ６４との間に２次転写電界が形成されている。中間転写ベルト６１上に形成された４色トナー像は、ベルトの無端移動に伴って２次転写ニップに進入する。
【００６２】
本プリンタは、図示しない給紙カセットを備えており、その中に記録紙Ｐを複数枚重ねた記録紙束の状態で収容している。そして、一番上の記録紙Ｐを所定のタイミングで給紙路に送り出す。送り出された記録紙Ｐは、給紙路の末端に配設されたレジストローラ対５４のレジストニップ内に挟み込まれる。
【００６３】
レジストローラ対５４は、給紙カセットから送られてきた記録紙Ｐをレジストニップに挟み込むために両ローラを回転駆動させているが、記録紙Ｐの先端を挟み込むとすぐに両ローラの回転駆動を停止させる。そして、記録紙Ｐを中間転写ベルト６１上の４色トナー像に同期させ得るタイミングで２次転写ニップに向けて送り出す。２次転写ニップでは、中間転写ベルト６１上の４色トナー像が２次転写電界やニップ圧の作用によって記録紙Ｐ上に一括２次転写されて、記録紙Ｐの白色と相まってフルカラー画像となる。
【００６４】
このようにしてフルカラー画像が形成された記録紙Ｐは、２次転写ニップから排出された後、図示しない定着装置に送られてフルカラー画像が定着せしめられる。
【００６５】
２次転写ニップを通過した後の中間転写ベルト６１表面に付着している２次転写残トナーは、ベルトクリーニング装置６８によってベルト表面から除去される。
【００６６】
なお、実施形態に係るプリンタは、Ｙ，Ｍ，Ｃ，Ｋトナーとして、それぞれマイナス帯電性のものを用いている。そして、各色の感光体３Ｙ，Ｍ，Ｃ，Ｋをそれぞれ帯電装置によってマイナス極性に一様帯電せしめた後、光走査による静電潜像のマイナス電位を地肌部よりも減衰せしめる。このように電位が減衰した静電潜像にマイナス極性のトナーを付着させるネガポジ現像方式を採用している。
【００６７】
＜トナー＞
次に、本発明のプロセスカートリッジに用いられるトナーについて以下に詳細に説明する。
【００６８】
＜トナー用樹脂＞
本発明で使用されるトナー用樹脂としては、特に制限はなく、目的に応じて適宜選択することができるが、スチレン−アクリル系樹脂、ポリエステル系樹脂、などが特に好適に挙げられる。
【００６９】
本発明ではポリエステル樹脂が好適に用いられ、種類としては特に制限なく、いかなるものでも使用することができ、また数種のポリエステル樹脂を混合して使用しても良い。ポリエステル樹脂としては例えば、以下のポリオール（１）とポリカルボン酸（２）の重縮合物が挙げられる。
【００７０】
（ポリオールについて）
ポリオール（１）としては、アルキレングリコール（エチレングリコール、１，２−プロピレングリコール、１，３−プロピレングリコール、１，４−ブタンジオール、１，６−ヘキサンジオールなど）；アルキレンエーテルグリコール（ジエチレングリコール、トリエチレングリコール、ジプロピレングリコール、ポリエチレングリコール、ポリプロピレングリコール、ポリテトラメチレンエーテルグリコールなど）；脂環式ジオール（１，４−シクロヘキサンジメタノール、水素添加ビスフェノールＡなど）；ビスフェノール類（ビスフェノールＡ、ビスフェノールＦ、ビスフェノールＳ、３，３′−ジフルオロ−４，４′−ジヒドロキシビフェニル、等の４，４′−ジヒドロキシビフェニル類；ビス（３−フルオロ−４−ヒドロキシフェニル）メタン、１−フェニル−１，１−ビス（３−フルオロ−４−ヒドロキシフェニル）エタン、２，２−ビス（３−フルオロ−４−ヒドロキシフェニル）プロパン、２，２−ビス（３，５−ジフルオロ−４−ヒドロキシフェニル）プロパン（別名：テトラフルオロビスフェノールＡ）、２，２−ビス（３−ヒドロキシフェニル）−１，１，１，３，３，３−ヘキサフルオロプロパン等のビス（ヒドロキシフェニル）アルカン類；ビス（３−フルオロ−４−ヒドロキシフェニル）エーテル等のビス（４−ヒドロキシフェニル）エーテル類など）；上記脂環式ジオールのアルキレンオキサイド（エチレンオキサイド、プロピレンオキサイド、ブチレンオキサイドなど）付加物；上記ビスフェノール類のアルキレンオキサイド（エチレンオキサイド、プロピレンオキサイド、ブチレンオキサイドなど）付加物などが挙げられる。
【００７１】
これらのうち好ましいものは、炭素数２〜１２のアルキレングリコールおよびビスフェノール類のアルキレンオキサイド付加物であり、特に好ましいものはビスフェノール類のアルキレンオキサイド付加物、およびこれと炭素数２〜１２のアルキレングリコールとの併用である。
【００７２】
更に、３〜８価またはそれ以上の多価脂肪族アルコール（グリセリン、トリメチロールエタン、トリメチロールプロパン、ペンタエリスリトール、ソルビトールなど）；３価以上のフェノール類（トリスフェノールＰＡ、フェノールノボラック、クレゾールノボラックなど）；上記３価以上のポリフェノール類のアルキレンオキサイド付加物などが挙げられる。
尚、上記ポリオールは１種単独または２種以上の併用が可能であり、また上記に限定されるものではない。
【００７３】
（ポリカルボン酸）
ポリカルボン酸（２）としては、アルキレンジカルボン酸（コハク酸、アジピン酸、セバシン酸など）；アルケニレンジカルボン酸（マレイン酸、フマール酸など）；芳香族ジカルボン酸（フタル酸、イソフタル酸、テレフタル酸、ナフタレンジカルボン酸、３−フルオロイソフタル酸、２−フルオロイソフタル酸、２−フルオロテレフタル酸、２，４，５，６−テトラフルオロイソフタル酸、２，３，５，６−テトラフルオロテレフタル酸、５−トリフルオロメチルイソフタル酸、２，２−ビス（４−カルボキシフェニル）ヘキサフルオロプロパン、２，２−ビス（４−カルボキシフェニル）ヘキサフルオロプロパン、２，２−ビス（３−カルボキシフェニル）ヘキサフルオロプロパン、２，２’−ビス（トリフルオロメチル）−４，４’−ビフェニルジカルボン酸、３，３’−ビス（トリフルオロメチル）−４，４’−ビフェニルジカルボン酸、２，２’−ビス（トリフルオロメチル）−３，３’−ビフェニルジカルボン酸、ヘキサフルオロイソプロピリデンジフタル酸無水物など）などが挙げられる。
【００７４】
これらのうち好ましいものは、炭素数４〜２０のアルケニレンジカルボン酸および炭素数８〜２０の芳香族ジカルボン酸である。さらに３価以上のポリカルボン酸としては、炭素数９〜２０の芳香族ポリカルボン酸（トリメリット酸、ピロメリット酸など）、また上述のものの酸無水物または低級アルキルエステル（メチルエステル、エチルエステル、イソプロピルエステルなど）を用いてポリオール（１）と反応させてもよい。
尚、上記ポリカルボン酸は１種単独または２種以上の併用が可能であり、また上記に限定されるものではない。
【００７５】
（ポリオールとポリカルボン酸の比）
ポリオール（１）とポリカルボン酸（２）の比率は、水酸基［ＯＨ］とカルボキシル基［ＣＯＯＨ］の当量比［ＯＨ］／［ＣＯＯＨ］として、通常２／１〜１／１、好ましくは１．５／１〜１／１、さらに好ましくは１．３／１〜１．０２／１である。
【００７６】
（ポリエステル樹脂の分子量）
ポリエステル樹脂のピーク分子量は、通常１０００〜３００００、好ましくは１５００〜１００００、さらに好ましくは２０００〜８０００である。１０００未満では耐熱保存性が悪化し、３００００を超えると低温定着性が悪化する。
【００７７】
＜変性ポリエステル樹脂＞
本発明に使用される前記結着樹脂は、オフセット防止などの目的で粘弾性調整のために、ウレタン又は／及びウレア基を有する変性されたポリエステル樹脂を含有していても良い。該ウレタン又は／及びウレア基を有する変性されたポリエステル樹脂の含有割合は、前記結着樹脂中、２０％以下が好ましく、１５％以下がより好ましく、１０％以下がさらに好ましい。含有割合が２０％より多くなると低温定着性が悪化する。該ウレタン又は／及びウレア基を有する変性されたポリエステル樹脂は、直接結着樹脂に混合しても良いが、製造性の観点から、末端にイソシアネート基を有する比較的低分子量の変性ポリエステル樹脂（以下プレポリマーと表記することがある）と、これと反応するアミン類を結着樹脂に混合し、造粒中／又は造粒後に鎖伸長又は／及び架橋反応して該ウレタン又は／及びウレア基を有する変性されたポリエステル樹脂となる方が好ましい。こうすることにより、粘弾性調整のための比較的高分子量の変性ポリエステル樹脂を芯部分に含有させることが容易となる。
【００７８】
（プレポリマー）
前記イソシアネート基を有するプレポリマーとしては、前記ポリオール（１）と前記ポリカルボン酸（２）の重縮合物でかつ活性水素基を有するポリエステルをさらにポリイソシアネート（３）と反応させたものなどが挙げられる。上記ポリエステルの有する活性水素基としては、水酸基（アルコール性水酸基およびフェノール性水酸基）、アミノ基、カルボキシル基、メルカプト基などが挙げられ、これらのうち好ましいものはアルコール性水酸基である。
【００７９】
（ポリイソシアネート）
ポリイソシアネート（３）としては、脂肪族ポリイソシアネート（テトラメチレンジイソシアネート、ヘキサメチレンジイソシアネート、２，６−ジイソシアナトメチルカプロエートなど）；脂環式ポリイソシアネート（イソホロンジイソシアネート、シクロヘキシルメタンジイソシアネートなど）；芳香族ジイソシアネート（トリレンジイソシアネート、ジフェニルメタンジイソシアネートなど）；芳香脂肪族ジイソシアネート（α，α，α’，α’−テトラメチルキシリレンジイソシアネートなど）；イソシアヌレート類；前記ポリイソシアネートをフェノール誘導体、オキシム、カプロラクタムなどでブロックしたもの；およびこれら２種以上の併用が挙げられる。
【００８０】
（イソシアネート基と水酸基の比）
ポリイソシアネート（３）の比率は、イソシアネート基［ＮＣＯ］と、水酸基を有する
ポリエステルの水酸基［ＯＨ］の当量比［ＮＣＯ］／［ＯＨ］として、通常５／１〜１／
１、好ましくは４／１〜１．２／１、さらに好ましくは２．５／１〜１．５／１である。
［ＮＣＯ］／［ＯＨ］が５を超えると低温定着性が悪化する。［ＮＣＯ］のモル比が１未
満では、変性ポリエステル中のウレア含量が低くなり、耐オフセット性が悪化する。末端
にイソシアネート基を有するプレポリマー（Ａ）中のポリイソシアネート（３）構成成分
の含有量は、通常０．５〜４０重量％、好ましくは１〜３０重量％、さらに好ましくは２
〜２０重量％である。０．５重量％未満では、耐オフセット性が悪化する。また、４０重
量％を超えると低温定着性が悪化する。
【００８１】
（プレポリマー中のイソシアネート基の数）
イソシアネート基を有するプレポリマー（Ａ）中の１分子当たりに含有するイソシアネート基は、通常１個以上、好ましくは、平均１．５〜３個、さらに好ましくは、平均１．８〜２．５個である。１分子当たり１個未満では、鎖伸長及び／又は架橋後の変性ポリエステルの分子量が低くなり、耐オフセット性が悪化する。
【００８２】
（鎖伸長及び／又は架橋剤）
本発明において、鎖伸長及び／又は架橋剤として、アミン類を用いることができる。アミン類（Ｂ）としては、ジアミン（Ｂ１）、３価以上のポリアミン（Ｂ２）、アミノアルコール（Ｂ３）、アミノメルカプタン（Ｂ４）、アミノ酸（Ｂ５）、およびＢ１〜Ｂ５のアミノ基をブロックしたもの（Ｂ６）などが挙げられる。
【００８３】
ジアミン（Ｂ１）としては、次のものが挙げられる。
芳香族ジアミン（フェニレンジアミン、ジエチルトルエンジアミン、４，４’ジアミノジフェニルメタン、テトラフルオロ−ｐ−キシリレンジアミン、テトラフルオロ−ｐ−フェニレンジアミンなど）；
脂環式ジアミン（４，４’−ジアミノ−３，３’ジメチルジシクロヘキシルメタン、ジアミンシクロヘキサン、イソホロンジアミンなど）；
および脂肪族ジアミン（エチレンジアミン、テトラメチレンジアミン、ヘキサメチレンジアミン、ドデカフルオロヘキシレンジアミン、テトラコサフルオロドデシレンジアミンなど）など
３価以上のポリアミン（Ｂ２）としては、ジエチレントリアミン、トリエチレンテトラミンなどが挙げられる。
アミノアルコール（Ｂ３）としては、エタノールアミン、ヒドロキシエチルアニリンなどが挙げられる。
アミノメルカプタン（Ｂ４）としては、アミノエチルメルカプタン、アミノプロピルメルカプタンなどが挙げられる。
アミノ酸（Ｂ５）としては、アミノプロピオン酸、アミノカプロン酸などが挙げられる。
Ｂ１〜Ｂ５のアミノ基をブロックしたもの（Ｂ６）としては、前記Ｂ１〜Ｂ５のアミン類とケトン類（アセトン、メチルエチルケトン、メチルイソブチルケトンなど）から得られるケチミン化合物、オキサゾリン化合物などが挙げられる。
【００８４】
（停止剤）
さらに、必要により鎖伸長及び／又は架橋反応は停止剤を用いて反応終了後の変性ポリエステルの分子量を調整することができる。停止剤としては、モノアミン（ジエチルアミン、ジブチルアミン、ブチルアミン、ラウリルアミンなど）、およびそれらをブロックしたもの（ケチミン化合物）などが挙げられる。
【００８５】
（アミノ基とイソシアネート基の比率）
アミン類（Ｂ）の比率は、イソシアネート基を有するプレポリマー（Ａ）中のイソシアネート基［ＮＣＯ］と、アミン類（Ｂ）中のアミノ基［ＮＨｘ］の当量比［ＮＣＯ］／［ＮＨｘ］として、通常１／２〜２／１、好ましくは１．５／１〜１／１．５、さらに好ましくは１．２／１〜１／１．２である。［ＮＣＯ］／［ＮＨｘ］が２より大きかったり１／２未満では、ウレア変性ポリエステル（ｉ）の分子量が低くなり、耐ホットオフセット性が悪化する。
【００８６】
＜着色剤＞
本発明の着色剤としては公知の染料及び顔料が全て使用でき、例えば、カーボンブラック、ニグロシン染料、鉄黒、ナフトールイエローＳ、ハンザイエロー（１０Ｇ、５Ｇ、Ｇ）、カドミュウムイエロー、黄色酸化鉄、黄土、黄鉛、チタン黄、ポリアゾイエロー、オイルイエロー、ハンザイエロー（ＧＲ、Ａ、ＲＮ、Ｒ）、ピグメントイエローＬ、ベンジジンイエロー（Ｇ、ＧＲ）、パーマネントイエロー（ＮＣＧ）、バルカンファストイエロー（５Ｇ、Ｒ）、タートラジンレーキ、キノリンイエローレーキ、アンスラザンイエローＢＧＬ、イソインドリノンイエロー、ベンガラ、鉛丹、鉛朱、カドミュウムレッド、カドミュウムマーキュリレッド、アンチモン朱、パーマネントレッド４Ｒ、パラレッド、ファイセーレッド、パラクロルオルトニトロアニリンレッド、リソールファストスカーレットＧ、ブリリアントファストスカーレット、ブリリアントカーンミンＢＳ、パーマネントレッド（Ｆ２Ｒ、Ｆ４Ｒ、ＦＲＬ、ＦＲＬＬ、Ｆ４ＲＨ）、ファストスカーレットＶＤ、ベルカンファストルビンＢ、ブリリアントスカーレットＧ、リソールルビンＧＸ、パーマネントレッドＦ５Ｒ、ブリリアントカーミン６Ｂ、ポグメントスカーレット３Ｂ、ボルドー５Ｂ、トルイジンマルーン、パーマネントボルドーＦ２Ｋ、ヘリオボルドーＢＬ、ボルドー１０Ｂ、ボンマルーンライト、ボンマルーンメジアム、エオシンレーキ、ローダミンレーキＢ、ローダミンレーキＹ、アリザリンレーキ、チオインジゴレッドＢ、チオインジゴマルーン、オイルレッド、キナクリドンレッド、ピラゾロンレッド、ポリアゾレッド、クロームバーミリオン、ベンジジンオレンジ、ペリノンオレンジ、オイルオレンジ、コバルトブルー、セルリアンブルー、アルカリブルーレーキ、ピーコックブルーレーキ、ビクトリアブルーレーキ、無金属フタロシアニンブルー、フタロシアニンブルー、ファストスカイブルー、インダンスレンブルー（ＲＳ、ＢＣ）、インジゴ、群青、紺青、アントラキノンブルー、ファストバイオレットＢ、メチルバイオレットレーキ、コバルト紫、マンガン紫、ジオキサンバイオレット、アントラキノンバイオレット、クロムグリーン、ジンクグリーン、酸化クロム、ピリジアン、エメラルドグリーン、ピグメントグリーンＢ、ナフトールグリーンＢ、グリーンゴールド、アシッドグリーンレーキ、マラカイトグリーンレーキ、フタロシアニングリーン、アントラキノングリーン、酸化チタン、亜鉛華、リトボン及びそれらの混合物が使用できる。着色剤の含有量はトナーに対して通常１〜１５重量％、好ましくは３〜１０重量％である。
【００８７】
＜着色剤のマスターバッチ化＞
本発明で用いる着色剤は樹脂と複合化されたマスターバッチとして用いることもできる。マスターバッチの製造またはマスターバッチとともに混練されるバインダー樹脂としては、先にあげた変性、未変性ポリエステル樹脂の他にポリスチレン、ポリｐ−クロロスチレン、ポリビニルトルエンなどのスチレン及びその置換体の重合体；スチレン−ｐ−クロロスチレン共重合体、スチレン−プロピレン共重合体、スチレン−ビニルトルエン共重合体、スチレン−ビニルナフタリン共重合体、スチレン−アクリル酸メチル共重合体、スチレン−アクリル酸エチル共重合体、スチレン−アクリル酸ブチル共重合体、スチレン−アクリル酸オクチル共重合体、スチレン−メタクリル酸メチル共重合体、スチレン−メタクリル酸エチル共重合体、スチレン−メタクリル酸ブチル共重合体、スチレン−α−クロルメタクリル酸メチル共重合体、スチレン−アクリロニトリル共重合体、スチレン−ビニルメチルケトン共重合体、スチレン−ブタジエン共重合体、スチレン−イソプレン共重合体、スチレン−アクリロニトリル−インデン共重合体、スチレン−マレイン酸共重合体、スチレン−マレイン酸エステル共重合体などのスチレン系共重合体；ポリメチルメタクリレート、ポリブチルメタクリレート、ポリ塩化ビニル、ポリ酢酸ビニル、ポリエチレン、ポリプロピレン、ポリエステル、エポキシ樹脂、エポキシポリオール樹脂、ポリウレタン、ポリアミド、ポリビニルブチラール、ポリアクリル酸樹脂、ロジン、変性ロジン、テルペン樹脂、脂肪族又は脂環族炭化水素樹脂、芳香族系石油樹脂、塩素化パラフィン、パラフィンワックスなどが挙げられ、単独あるいは混合して使用できる。
【００８８】
＜マスターバッチ作製方法＞
本マスターバッチはマスターバッチ用の樹脂と着色剤とを高せん断力をかけて混合、混練してマスターバッチを得る事ができる。この際着色剤と樹脂の相互作用を高めるために、有機溶剤を用いる事ができる。またいわゆるフラッシング法と呼ばれる着色剤の水を含んだ水性ペーストを樹脂と有機溶剤とともに混合混練し、着色剤を樹脂側に移行させ、水分と有機溶剤成分を除去する方法も着色剤のウエットケーキをそのまま用いる事ができるため乾燥する必要がなく、好ましく用いられる。混合混練するには３本ロールミル等の高せん断分散装置が好ましく用いられる。
【００８９】
＜変性層状無機鉱物＞
本発明においては、層状無機鉱物の金属イオンの少なくとも一部を有機物イオンで変性してなる変性層状無機鉱物を用いる。
また本発明の目的を損なわない範囲で、その他のフィラーとして、金属酸化物、金属水酸化物、金属炭酸塩、金属硫酸塩、金属珪酸塩、金属窒化物、金属リン酸塩、金属ホウ酸塩、金属チタン酸塩、金属硫化物、炭素類からなる群から選ばれる無機フィラーを用いても良い。
【００９０】
また、少なくとも無機化合物を主成分とするフィラーは水系造粒法で作成するトナーに用いた場合トナー粒子表面に存在しやすい。従来は少なくとも無機化合物を主成分とするフィラー、及びワックスを水系造粒法で作成するトナーに用いた場合、ワックス、又はフィラーのトナー表面近傍への存在量を制御することが困難であり、トナー表面近傍のワックス量が多ければ、定着特性は向上するが、ワックスによる他部材への汚染が起こり、またトナー表面近傍のフィラーが多ければ、ワックスの他部材への汚染、及び帯電特性は改善されるが、ワックス、さらには結着樹脂の染みだしを阻害し定着特性、特に低温定着性が阻害される。
【００９１】
本発明においてワックスを水系造粒法で作成するトナーに用いた場合、トナー表面近傍のワックス量を制御でき、ワックスによる他部材への汚染防止が可能となった。
【００９２】
トナー表面近傍のワックス量を規定する方法としてＦＴＩＲ−ＡＴＲ（全反射吸収赤外分光）法により求められる、２８５０ｃｍ-1と８２８ｃｍ-1との強度比（Ｐ２８５０／Ｐ８２８）がある。
ＡＴＲ法で規定される前記強度比が０．０２〜０．１の時にワックスによる他部材への汚染防止が可能となった。この理由については明確ではないが、２８５０ｃｍ-1の吸収はワックスの吸収を含むことが推定され、また８２８ｃｍ-1の吸収は結着樹脂であるポリエステル樹脂に使用している芳香族に由来する吸収を含むことが考えられる。これより前記強度比（Ｐ２８５０／Ｐ８２８）が０．０２〜０．１になることで、トナー表面のワックス露出がある一定量になっていると考えられる。これより、０．０２未満になるとトナー表面のワックス露出が減り定着特性の悪化、０．１を超えるとトナー表面のワックス露出量が増え、他部材への汚染が起こると考えられる。
さらに、少なくともトナー材料液を水系媒体中で乳化又は分散させる工程を経て得られたトナーにおいて、前記層状無機鉱物はトナー表面のワックス露出量を制御していると考えられる。この理由については明確ではないが、前記層状無機鉱物は本来水への濡れ性が良好なものを有機物イオンで変性することで疎水化している。疎水化しているが、依然若干の親水性が残されており、この若干の親水性のために前記層状無機鉱物がトナー表面に偏在することでワックスのトナー表面露出量を抑えていると考えられる。
【００９３】
本発明において、フィラーとして金属イオンの少なくとも一部を有機物イオンで変性した層状無機鉱物を水系媒体中に分散して造粒するトナーに用いることにより容易にトナーの形状を異形化することが出来る。層状無機鉱物はその層状構造により親水性が高い。本発明のトナーに用いる層状無機鉱物が有する金属カチオンの少なくとも一部を有機カチオンで変性した層状無機鉱物は、スメクタイト系の基本結晶構造を持つものを有機カチオンで変性したものが望ましい。
有機カチオンで変性される層状無機鉱物としては、モンモリロナイト又はベントナイト、バイデライト、ノントロナイト、サポナイト、ヘクトライトなどが挙げられる。
【００９４】
前記層状無機鉱物が有する金属イオンの少なくとも一部を有機カチオンで変性した層状無機鉱物の、有機カチオン変性剤としては第４級アルキルアンモニウム塩、フォスフォニウム塩やイミダゾリウム塩などが挙げられるが、第４級アルキルアンモニウム塩が望ましい。前記第４級アルキルアンモニウムとしては、トリメチルステアリルアンモニウム、ジメチルステアリルベンジルアンモニウム、ジメチルオクタデシルアンモニウム、オレイルビス(２−ヒドロキシエチル)メチルアンモニウムなどが挙げられる。
【００９５】
層状無機鉱物を少なくとも一部を有機物イオンで変性することにより、適度な疎水性を持ち、トナー組成物及び／又はトナー組成物前駆体を含む油相が非ニュートニアン粘性を持ち、トナーを異形化することが出来る。このとき、トナー材料中の一部を有機カチオンで変性した層状無機鉱物の含有量は、０．０５〜２重量％であることが好ましい。
一部を有機カチオンで変性した層状無機鉱物は、適宜選択することができるが、モンモリロナイト、ベントナイト、ヘクトライト、アタパルジャイト、セピオライトの中から選ばれる１または２以上の混合物等が挙げられる。中でも、トナー特性に影響を与えず、容易に粘度調整ができ、添加量を少量とすることができることから有機変性モンモリロナイト又はベントナイトが好ましい。
【００９６】
一部を有機物イオンで変性した層状無機鉱物の市販品としては、Ｂｅｎｔｏｎｅ  ３、Ｂｅｎｔｏｎｅ  ３８、Ｂｅｎｔｏｎｅ  ３８Ｖ（以上、レオックス社製）、チクソゲルＶＰ（Ｕｎｉｔｅｄ  ｃａｔａｌｙｓｔ社製）、クレイトン３４、クレイトン４０、クレイトンＸＬ（以上、サザンクレイ社製）等のクオタニウム１８ベントナイト；Ｂｅｎｔｏｎｅ  ２７（レオックス社製）、チクソゲルＬＧ（Ｕｎｉｔｅｄ  ｃａｔａｌｙｓｔ社製）、クレイトンＡＦ、クレイトンＡＰＡ（以上、サザンクレイ社製）等のステアラルコニウムベントナイト；クレイトンＨＴ、クレイトンＰＳ（以上、サザンクレイ社製）等のクオタニウム１８／ベンザルコニウムベントナイトが挙げられる。特に好ましいのはクレイトンＡＦ、クレイトンＡＰＡがあげられる。
【００９７】
また本発明においては、有機変性ハイドロタルサイト（有機アニオン変性ハイドロタルサイト）も好適に用いられる。
例えば、層状複水酸化物塩が、一価および／または二価ならびにさらに三価の金属カチオンを含み、かつ式（１）で表される化合物の一種または二種以上の有機アニオンを用いて変性された有機変性ハイドロタルサイトである。
Ｘ−Ｒ−Ｙ                  （１）
（式中、Ｘは、ヒドロキシル、カルボキシル、スルファートまたはスルホであり、Ｙは、カルボキシル、スルファートまたはスルホであり、Ｒは、合計で少なくとも８個の炭素原子、例えば、８〜５０個の炭素原子、特に１０〜４４個の炭素原子、さらに好ましくは１０〜３２個の炭素原子を有する、脂肪族、脂環式、複素環式脂肪族、オレフィン、シクロオレフィン、複素環式オレフィン、芳香族、複素環式芳香族、芳香脂肪族または複素環式芳香脂肪族基であり、ヒドロキシル、アミノ、ハロゲン、Ｃ1〜Ｃ22−アルキル、Ｃ1〜Ｃ22−アルコキシ、−Ｃ1〜Ｃ22−アルキレン−（ＣＯ）−Ｏ−（ＣＨ2ＣＨ2Ｏ）0〜50−アルキル、−Ｃ1〜Ｃ22−アルキレン−（ＣＯ）−Ｏ−（ＣＨ2ＣＨ2Ｏ）0〜50−ハロアルキル、カルボキシ、スルホ、ニトロまたはシアノの群からの一種または複数、好ましくは、１、２、３または４種の置換基が存在することが可能である。）
【００９８】
さらに、特表２００６−５０３３１３号公報に記載の有機アニオンを用いて変性した有機変性ハイドロタルサイトを用いても良い。
【００９９】
前記複水酸化物塩において、水酸基の数は、全ての金属カチオンの合計の約１．８〜２．２倍、好ましくは、約２倍である。一価および／または二価の金属カチオン対三価の金属カチオンのモル比は、１０4〜１０-4、好ましくは１０〜０．１、特に５〜０．２でありえる。
【０１００】
一価の金属カチオン対二価の金属カチオンの比は任意でありえるが、三価の金属カチオンに加えて、全く二価の金属カチオンのみまたは一価の金属カチオンと二価の金属カチオンとの混合物を含む複水酸化物塩として存在することが好ましい。
【０１０１】
有機アニオンは、式（１）の一価あるいは多価帯電有機アニオンでありえる。アニオンの量は、複水酸化物塩における正電荷および負電荷の化学量論によって、全ての電荷の合計がゼロとなるように決められる。しかしながら、式（１）のいくつかのアニオン、例えば、０．１〜９９モル％、特に、１〜９０モル％のアニオンを、その他のアニオン、例えば、無機アニオン、例えば、ハロゲン化物、炭酸水素塩、炭酸塩、硫酸塩、硝酸塩、リン酸塩またはホウ酸塩または酢酸塩で置き換えることが可能である。
【０１０２】
また、本発明に用いられる有機変性層状無機鉱物には、個々の層間に、結晶化または挿入された水の形態における水分子を含む複水酸化物塩であってもよい。
【０１０３】
適当な一価の金属カチオンとしては、特に、アルカリ金属カチオン、例えば、Ｌｉ+、Ｎａ+またはＫ+が挙げられる。
【０１０４】
適当な二価の金属カチオンとしては、特に、Ｍｇ2+、Ｃａ2+、Ｚｎ2+、Ｃｏ2+、Ｎｉ2+、Ｆｅ2+、Ｃｕ2+またはＭｎ2+が挙げられる。
【０１０５】
適当な三価の金属カチオンとしては、特に、Ａｌ3+、Ｆｅ3+、Ｃｏ3+、Ｍｎ3+、Ｎｉ3+、Ｃｒ3+およびＢ3+が挙げられる。
【０１０６】
特に好ましい複水酸化物塩は、Ｍｇ2+とＡｌ3+とを含み、特に、３．１：１〜１：２のモル比で含むものである。
【０１０７】
適当な有機アニオンとしては、好ましくは、ベンジル酸、ナフタレンジスルホン酸、例えば、ナフタレン−１，５−ジスルホン酸、ナフタレンジカルボン酸、ヒドロキシナフトエ酸、例えば、１−ヒドロキシ−２−ナフトエ酸、２−ヒドロキシ−１−ナフトエ酸、３−ヒドロキシ−２−ナフトエ酸、オクタンジカルボン酸、デカンジカルボン酸（セバシン酸）、ドデカンジカルボン酸、テトラデカンジカルボン酸、ヘキサデカンジカルボン酸、オクタデカンジカルボン酸、ナフタレンテトラカルボン酸、スルホコハク酸（Ｃ6〜Ｃ22）−アルキルモノエステル、スルホコハク酸（Ｃ6〜Ｃ22）−フルオロアルキルモノエステルの群からのアニオンが挙げられる。
【０１０８】
しかしながら、また、一部の、例えば０．１〜９９．９モル％、好ましくは、０．２〜９９．８モル％の有機アニオンＡを別の有機アニオンで置き換えることも可能であり、この別の有機アニオンは、式Ｈ−Ｒ−Ｙに相当し、この式におけるＲとＹは、式（１）に対して記述された定義と同じ定義を有し、例えば、Ｃ12〜Ｃ44脂肪酸、特にステアリン酸である。
【０１０９】
特に好ましい複水酸化物塩は、３．１：１〜１：２のＭｇ：Ａｌのモル比を有し、それぞれの場合において有機アニオンとしてセバシン酸を伴い、かつその焼成形態のものである。
【０１１０】
＜離型剤＞
また、本発明に使用する離型剤としては、パラフィン類、合成エステル類、ポリオレフィン類、カルナウバワックス及びライスワックスからなる群より選択される一種以上を含むことが好ましく、またその他公知の離型剤を含有しても良い。
【０１１１】
例えばポリオレフィンワックス（ポリエチレンワックス、ポリプロピレンワックスなど）；長鎖炭化水素（パラフィンワックス、サゾールワックスなど）；カルボニル基含有ワックスなどが挙げられる。カルボニル基含有ワックスとしては、ポリアルカン酸エステル（カルナウバワックス、モンタンワックス、トリメチロールプロパントリベヘネート、ペンタエリスリトールテトラベヘネート、ペンタエリスリトールジアセテートジベヘネート、グリセリントリベヘネート、１，１８−オクタデカンジオールジステアレートなど）；ポリアルカノールエステル（トリメリット酸トリステアリル、ジステアリルマレエートなど）；ポリアルカン酸アミド（エチレンジアミンジベヘニルアミドなど）；ポリアルキルアミド（トリメリット酸トリステアリルアミドなど）；およびジアルキルケトン（ジステアリルケトンなど）などが挙げられる。これらカルボニル基含有ワックスのうち好ましいものは、ポリアルカン酸エステルである。
【０１１２】
本発明においては、トナー中のワックス含有量が、樹脂成分１００質量部に対して１〜４質量部であることがより好ましい。トナー全量に対するワックス量が１質量部未満だと、ワックスによる離型効果がなくなり、オフセット防止の余裕度がなくなることがある。一方、４質量部を超えると、ワックスは低温で溶融するため、熱エネルギー、機械エネルギーの影響を受けやすく、現像部での攪拌時などにワックスがトナー内部から染み出し、トナー規制部材や静電潜像担持体に付着し、画像ノイズを発生させることがある。また、ワックスの示差走査熱量計（ＤＳＣ）により測定される昇温時の吸熱ピークは、６５〜１１５℃でトナーの低温定着が可能になるが、融点が６５℃未満では流動性が悪くなり、１１５℃より高いと定着性が悪くなる傾向がある。
【０１１３】
＜帯電制御剤＞
本発明のトナーは、必要に応じて帯電制御剤を含有してもよい。帯電制御剤としては公知のものが全て使用でき、例えばニグロシン系染料、トリフェニルメタン系染料、クロム含有金属錯体染料、モリブデン酸キレート顔料、ローダミン系染料、アルコキシ系アミン、四級アンモニウム塩（フッ素変性四級アンモニウム塩を含む）、アルキルアミド、燐の単体または化合物、タングステンの単体または化合物、フッ素系活性剤、サリチル酸金属塩及び、サリチル酸誘導体の金属塩等である。具体的にはニグロシン系染料のボントロン０３、第四級アンモニウム塩のボントロンＰ−５１、含金属アゾ染料のボントロンＳ−３４、オキシナフトエ酸系金属錯体のＥ−８２、サリチル酸系金属錯体のＥ−８４、フェノール系縮合物のＥ−８９（以上、オリエント化学工業社製）、第四級アンモニウム塩モリブデン錯体のＴＰ−３０２、ＴＰ−４１５（以上、保土谷化学工業社製）、第四級アンモニウム塩のコピーチャージＰＳＹ  ＶＰ２０３８、トリフェニルメタン誘導体のコピーブルーＰＲ、第四級アンモニウム塩のコピーチャージ  ＮＥＧ  ＶＰ２０３６、コピーチャージ  ＮＸ  ＶＰ４３４（以上、ヘキスト社製）、ＬＲＡ−９０１、ホウ素錯体であるＬＲ−１４７（日本カーリット社製）、銅フタロシアニン、ペリレン、キナクリドン、アゾ系顔料、その他スルホン酸基、カルボキシル基、四級アンモニウム塩等の官能基を有する高分子系の化合物が挙げられる。
【０１１４】
＜外添剤＞
（無機微粒子）
本発明で得られた着色粒子の流動性や現像性、帯電性を補助するための外添剤としては、無機微粒子を好ましく用いることができる。この無機微粒子の一次粒子径は、５ｎｍ〜２μｍであることが好ましく、特に５ｎｍ〜５００ｎｍであることが好ましい。また、ＢＥＴ法による比表面積は、２０〜５００ｍ２／ｇであることが好ましい。この無機微粒子の使用割合は、トナーの０．０１〜５重量％であることが好ましく、特に０．０１〜２．０重量％であることが好ましい．無機微粒子の具体例としては、例えばシリカ、アルミナ、酸化チタン、チタン酸バリウム、チタン酸マグネシウム、チタン酸カルシウム、チタン酸ストロンチウム、酸化亜鉛、酸化スズ、ケイ砂、クレー、雲母、ケイ灰石、ケイソウ土、酸化クロム、酸化セリウム、ペンガラ、三酸化アンチモン、酸化マグネシウム、酸化ケイ素／酸化マグネシウムや酸化ケイ素／酸化アルミニウムなどの複合酸化物、酸化ジルコニウム、硫酸バリウム、炭酸バリウム、炭酸カルシウム、炭化ケイ素、窒化ケイ素などを挙げることができる。
【０１１５】
（高分子系微粒子）
この他高分子系微粒子たとえばソープフリー乳化重合や懸濁重合、分散重合によって得られるポリスチレン、メタクリル酸エステルやアクリル酸エステル共重合体やシリコーン、ベンゾグアナミン、ナイロンなどの重縮合系、熱硬化性樹脂による重合体粒子が挙げられる。
【０１１６】
（外添剤の表面処理）
このような流動化剤は表面処理を行って、疎水性を上げ、高湿度下においても流動特性や帯電特性の悪化を防止することができる。例えばシランカップリング剤、シリル化剤、フッ化アルキル基を有するシランカップリング剤、有機チタネート系カップリング剤、アルミニウム系のカップリング剤、シリコーンオイル、変性シリコーンオイルなどが好ましい表面処理剤として挙げられる。
【０１１７】
（クリーニング助剤）
静電潜像担持体や一次転写媒体に残存する転写後の現像剤を除去するためのクリーニング性向上剤としては、例えばステアリン酸亜鉛、ステアリン酸カルシウム、ステアリン酸など脂肪酸金属塩、例えばポリメチルメタクリレート微粒子、ポリスチレン微粒子などのソープフリー乳化重合などによって製造された、ポリマー微粒子などを挙げることかできる。ポリマー微粒子は比較的粒度分布が狭く、体積平均粒径が０．０１から１μｍのものが好ましい。
【０１１８】
＜トナーの製造方法＞
トナー材料を含有する液体を用いて水系媒体中でトナー材料を乳化又は分散させる際には、攪拌しながらトナー材料を含有する液体を水系媒体中に分散させることが好ましい。  分散には、公知の分散機等を適宜用いることができる。分散機の具体例としては、低速せん断式分散機、高速せん断式分散機、摩擦式分散機、高圧ジェット式分散機、超音波分散機等が挙げられる。中でも、分散体（油滴）の粒子径を２〜２０μｍに制御することができることから、高速せん断式分散機が好ましい。
【０１１９】
高速せん断式分散機を用いた場合、回転数、分散時間、分散温度等の条件は、目的に応じて適宜選択することができる。回転数は、１０００〜３００００ｒｐｍであることが好ましく、５０００〜２００００ｒｐｍがより好ましい。分散時間は、バッチ方式の場合は、０．１〜５分であることが好ましく、分散温度は、加圧下において、０〜１５０℃であることが好ましく、４０〜９８℃がより好ましい。なお、一般に、分散温度が高温である方が分散は容易である。
【０１２０】
トナーの母粒子を形成する方法は、公知の方法の中から適宜選択することができる。具体的には、懸濁重合法、乳化重合凝集法、溶解懸濁法等を用いてトナーの母粒子を形成する方法、接着性基材を生成しながら、トナーの母粒子を形成する方法等が挙げられるが、これらの中でも、接着性基材を生成しながら、トナーの母粒子を形成する方法が好ましい。ここで、接着性基材とは、紙等の記録媒体に対する接着性を有する基材である。
【０１２１】
接着性基材を生成しながら、トナーの母粒子を形成する方法は、トナー材料が活性水素基を有する化合物と、活性水素基に対する反応性を有する重合体を含有し、水系媒体中で、活性水素基を有する化合物と、活性水素基に対する反応性を有する重合体を反応させることにより接着性基材を生成しながら、トナーの母粒子を形成する方法である。なお、接着性基材は、この他に公知の結着樹脂をさらに含有してもよい。
【０１２２】
このようにして得られるトナーは、着色剤を含有することが好ましく、必要に応じて適宜選択される離型剤、帯電制御剤等のその他の成分をさらに含有してもよい。
接着性基材の重量平均分子量は、３０００以上であることが好ましく、５０００〜１００００００がより好ましく、７０００〜５０００００が特に好ましい。重量平均分子量が、３０００未満であると、耐ホットオフセット性が低下することがある。
【０１２３】
本発明に用いられるトナーの製造方法としてはこれに制限されるものではないが、以下の製造方法により好適に製造される。
本発明に用いられるトナーの製造方法は、有機溶媒中に少なくとも芳香族基含有ポリエステル骨格を有する結着樹脂、高極性樹脂、着色剤および離型剤を溶解又は分散させた後、該溶解物又は分散物を水系媒体中に分散させ造粒する工程を少なくとも含むことからなる。
より具体的には、以下の通りである。
【０１２４】
＜造粒工程＞
（有機溶媒）
芳香族基含有ポリエステル骨格を有する結着樹脂、着色剤および離型剤を溶解又は分散させる有機溶媒としては、「ＰＯＬＹＭＥＲ  ＨＡＮＤＢＯＯＫ」４ｔｈ  Ｅｄｉｔｉｏｎ，ＷＩＬＥＹ−ＩＮＴＥＲＳＣＩＥＮＣＥのＶｏｌｕｍｅ  ２，Ｓｅｃｔｉｏｎ  ＶＩＩ記載のＨａｎｓｅｎ溶解度パラメーターが１９．５以下となるものが好ましく沸点が１００℃未満の揮発性であることが、後の溶剤除去が容易になる点から好ましい。このような有機溶剤としては、例えば、トルエン、キシレン、ベンゼン、四塩化炭素、塩化メチレン、１，２−ジクロロエタン、１，１，２−トリクロロエタン、トリクロロエチレン、クロロホルム、モノクロロベンゼン、ジクロロエチリデン、酢酸メチル、酢酸エチル、メチルエチルケトン、メチルイソブチルケトンなどを単独あるいは２種以上組合せて用いることができる。特に、酢酸メチル、酢酸エチル等のエステル系、トルエン、キシレン等の芳香族系溶媒および塩化メチレン、１，２−ジクロロエタン、クロロホルム、四塩化炭素等のハロゲン化炭化水素が好ましい。ポリエステル樹脂、着色剤および離型剤は同時に溶解又は分散させても良いが、通常それぞれ単独で溶解又は分散され、その際使用する有機溶媒はそれぞれ異なっていても同じでも良いが、後の溶媒処理を考慮すると同じ方が好ましい。
【０１２５】
（芳香族基含有ポリエステル骨格を有する結着樹脂の溶解又は分散）
芳香族基含有ポリエステル骨格を有する結着樹脂の溶解又は分散液は、樹脂濃度が４０％〜８０％程度であることが好ましい。濃度が高すぎると溶解又は分散が困難になり、また粘度が高くなって扱いづらい。また、濃度が低すぎるとトナーの製造量が少なくなる。芳香族基含有ポリエステル骨格を有する結着樹脂に前記末端にイソシアネート基を有する変性ポリエステル樹脂を混合する場合は、同じ溶解又は分散液に混合しても良いし、別々に溶解又は分散液を作製しても良いが、それぞれの溶解度と粘度を考慮すると、別々の溶解又は分散液を作製する方が好ましい。
【０１２６】
（着色剤の溶解又は分散）
着色剤は単独で溶解又は分散しても良いし、前記ポリエステル樹脂の溶解又は分散液に混合しても良い。また必要に応じて、分散助剤やポリエステル樹脂を添加しても良いし、前記マスターバッチを用いても良い。
【０１２７】
（離型剤の溶解又は分散）
離型剤としてワックスを溶解又は分散する場合、ワックスが溶解しない有機溶媒を使用する場合は分散液として使用することになるが、分散液は一般的な方法で作製される。即ち、有機溶媒とワックスを混合し、ビーズミルの如き分散機で分散すれば良い。また、有機溶媒とワックスを混合した後、一度ワックスの融点まで加熱し、攪拌しながら冷却した後、ビーズミルの如き分散機で分散した方が、分散時間が短くて済むこともある。また、ワックスは複数種を混合して使用しても良いし、分散助剤やポリエステル樹脂を添加しても良い。
【０１２８】
（水系媒体）
用いる水系媒体としては、水単独でもよいが、水と混和可能な溶剤を併用することもできる。更には、上記油相で使用したＨａｎｓｅｎ溶解度パラメーターが１９．５以下の有機溶媒を混合してもよく、好ましくは水に対する飽和量付近の添加量が油相の乳化または分散安定性を高めることができる。混和可能な溶剤としては、アルコール（メタノール、イソプロパノール、エチレングリコールなど）、ジメチルホルムアミド、テトラヒドロフラン、セルソルブ類（メチルセルソルブなど）、低級ケトン類（アセトン、メチルエチルケトンなど）などが挙げられる。トナー組成物１００質量部に対する水系媒体の使用量は、通常５０〜２０００質量部、好ましくは１００〜１０００質量部である。５０質量部未満ではトナー組成物の分散状態が悪く、所定の粒径のトナー粒子が得られない。また、２０００質量部を超えると経済的でない。
【０１２９】
（無機分散剤および有機樹脂微粒子）
上記水系媒体中に、前記トナー組成物の溶解物または分散物を分散させる際、無機分散剤または有機樹脂微粒子をあらかじめ水系媒体中に分散させておくことにより、粒度分布がシャープになるとともに分散が安定である点で好ましい。無機分散剤としては、リン酸三カルシウム、炭酸カルシウム、酸化チタン、コロイダルシリカ、ハイドロキシアパタイトなどが用いられる。有機樹脂微粒子を形成する樹脂としては、水性分散体を形成しうる樹脂であれば、いかなる樹脂であっても使用でき、熱可塑性樹脂であっても熱硬化性樹脂であっても良いが、例えはビニル系樹脂、ポリウレタン樹脂、エポキシ樹脂、ポリエステル樹脂、ポリアミド樹脂、ポリイミド樹脂、ケイ素系樹脂、フェノール樹脂、メラミン樹脂、ユリア樹脂、アニリン樹脂、アイオノマー樹脂、ポリカーボネート樹脂等が挙げられる。これらの樹脂は、２種以上を併用しても差し支えない。このうち好ましいのは、微細球状樹脂粒子の水性分散体が得られやすいという観点からビニル系樹脂、ポリウレタン樹脂、エポキシ樹脂、ポリエステル樹脂およびそれらの併用である。
【０１３０】
（有機樹脂微粒子の水系への分散方法）
樹脂を有機樹脂微粒子の水性分散液にする方法は、特に限定されないが、以下の（ａ）〜（ｈ）が挙げられる。
【０１３１】
（ａ）ビニル系樹脂の場合において、モノマーを出発原料として、懸濁重合法、乳化重合法、シード重合法または分散重合法等の重合反応により、直接、樹脂微粒子の水性分散液を製造する方法。
【０１３２】
（ｂ）ポリエステル樹脂、ポリウレタン樹脂、エポキシ樹脂等の重付加あるいは縮合系樹脂の場合において、前駆体（モノマー、オリゴマー等）またはその溶剤溶液を適当な分散剤存在下で水性媒体中に分散させ、その後に加熱したり、硬化剤を加えたりして硬化させて樹脂微粒子の水性分散体を製造する方法。
【０１３３】
（ｃ）ポリエステル樹脂、ポリウレタン樹脂、エポキシ樹脂等の重付加あるいは縮合系樹脂の場合において、前駆体（モノマー、オリゴマー等）またはその溶剤溶液（液体であることが好ましい。加熱により液状化しても良い。）中に適当な乳化剤を溶解させた後、水を加えて転相乳化する方法。
【０１３４】
（ｄ）あらかじめ高分子化反応（付加重合、開環重合、重付加、付加縮合、縮合重合等いずれの重合反応様式であっても良い。）により作製した樹脂を機械回転式またはジェット式等の微粉砕機を用いて粉砕し、次いで、分級することによって樹脂微粒子を得た後、適当な分散剤存在下で水中に分散させる方法。
【０１３５】
（ｅ）あらかじめ高分子化反応（付加重合、開環重合、重付加、付加縮合、縮合重合等いずれの重合反応様式であっても良い。）により作製した樹脂を溶剤に溶解した樹脂溶液を、霧状に噴霧することにより樹脂微粒子を得た後、適当な分散剤存在下で水中に分散させる方法。
【０１３６】
（ｆ）あらかじめ高分子化反応（付加重合、開環重合、重付加、付加縮合、縮合重合等いずれの重合反応様式であっても良い。）により作製した樹脂を溶剤に溶解した樹脂溶液に溶剤を添加するか、またはあらかじめ溶剤に加熱溶解した樹脂溶液を冷却することにより樹脂微粒子を析出させ、次いで、溶剤を除去して樹脂微粒子を得た後、適当な分散剤存在下で水中に分散させる方法。
【０１３７】
（ｇ）あらかじめ高分子化反応（付加重合、開環重合、重付加、付加縮合、縮合重合等いずれの重合反応様式であっても良い。）により作製した樹脂を溶剤に溶解した樹脂溶液を、適当な分散剤存在下で水性媒体中に分散させ、これを加熱または減圧等によって溶剤を除去する方法。
【０１３８】
（ｈ）あらかじめ高分子化反応（付加重合、開環重合、重付加、付加縮合、縮合重合等いずれの重合反応様式であっても良い。）により作製した樹脂を溶剤に溶解した樹脂溶液中に適当な乳化剤を溶解させた後、水を加えて転相乳化する方法。
【０１３９】
（界面活性剤）
また、トナー組成物が含まれる油性相を水系媒体中に乳化、分散させるために、必要に応じて、界面活性剤等を用いることもできる。界面活性剤としては、アルキルベンゼンスルホン酸塩、α−オレフィンスルホン酸塩、リン酸エステルなどの陰イオン界面活性剤、アルキルアミン塩、アミノアルコール脂肪酸誘導体、ポリアミン脂肪酸誘導体、イミダゾリンなどのアミン塩型や、アルキルトリメチルアンモニム塩、ジアルキルジメチルアンモニウム塩、アルキルジメチルベンジルアンモニウム塩、ピリジニウム塩、アルキルイソキノリニウム塩、塩化ベンゼトニウムなどの四級アンモニウム塩型の陽イオン界面活性剤、脂肪酸アミド誘導体、多価アルコール誘導体などの非イオン界面活性剤、例えばアラニン、ドデシルジ（アミノエチル）グリシン、ジ（オクチルアミノエチル）グリシンやＮ−アルキル−Ｎ，Ｎ−ジメチルアンモニウムベタインなどの両性界面活性剤が挙げられる。
【０１４０】
また、フルオロアルキル基を有する界面活性剤を用いることにより、非常に少量でその効果をあげることができる。好ましく用いられるフルオロアルキル基を有するアニオン性界面活性剤としては、炭素数２〜１０のフルオロアルキルカルボン酸、及び、その金属塩、パーフルオロオクタンスルホニルグルタミン酸ジナトリウム、３−［ω−フルオロアルキル（Ｃ６〜Ｃ１１）オキシ］−１−アルキル（Ｃ３〜Ｃ４）スルホン酸ナトリウム、３−［ω−フルオロアルカノイル（Ｃ６〜Ｃ８）−Ｎ−エチルアミノ］−１−プロパンスルホン酸ナトリウム、フルオロアルキル（Ｃ１１〜Ｃ２０）カルボン酸及び金属塩、パーフルオロアルキルカルボン酸（Ｃ７〜Ｃ１３）及びその金属塩、パーフルオロアルキル（Ｃ４〜Ｃ１２）スルホン酸及びその金属塩、パーフルオロオクタンスルホン酸ジエタノールアミド、Ｎ−プロピル−Ｎ−（２−ヒドロキシエチル）パーフルオロオクタンスルホンアミド、パーフルオロアルキル（Ｃ６〜Ｃ１０）スルホンアミドプロピルトリメチルアンモニウム塩、パーフルオロアルキル（Ｃ６〜Ｃ１０）−Ｎ−エチルスルホニルグリシン塩、モノパーフルオロアルキル（Ｃ６〜Ｃ１６）エチルリン酸エステルなどが挙げられる。また、カチオン性界面活性剤としては、フルオロアルキル基を有する脂肪族１級、２級もしくは２級アミン酸、パーフルオロアルキル（Ｃ６−Ｃ１０）スルホンアミドプロピルトリメチルアンモニウム塩などの脂肪族４級アンモニウム塩、ベンザルコニウム塩、塩化ベンゼトニウム、ピリジニウム塩、イミダゾリニウム塩などが挙げられる。
【０１４１】
（保護コロイド）
また、高分子系保護コロイドにより分散液滴を安定化させても良い。例えばアクリル酸、メタクリル酸、α−シアノアクリル酸、α−シアノメタクリル酸、イタコン酸、クロトン酸、フマル酸、マレイン酸または無水マレイン酸などの酸類、あるいは水酸基を含有する（メタ）アクリル系単量体、例えばアクリル酸β−ヒドロキシエチル、メタクリル酸β−ヒドロキシエチル、アクリル酸β−ヒドロキシプロビル、メタクリル酸β−ヒドロキシプロピル、アクリル酸γ−ヒドロキシプロピル、メタクリル酸γ−ヒドロキシプロピル、アクリル酸３−クロロ−２−ヒドロキシプロビル、メタクリル酸３−クロロ−２−ヒドロキシプロピル、ジエチレングリコールモノアクリル酸エステル、ジエチレングリコールモノメタクリル酸エステル、グリセリンモノアクリル酸エステル、グリセリンモノメタクリル酸エステル、Ｎ−メチロ−ルアクリルアミド、Ｎ−メチロールメタクリルアミドなど、ビニルアルコールまたはビニルアルコールとのエ一テル類、例えばビニルメチルエーテル、ビニルエチルエーテル、ビニルプロピルエーテルなど、またはビニルアルコールとカルボキシル基を含有する化合物のエステル類、例えば酢酸ビニル、プロピオン酸ビニル、酪酸ビニルなど、アクリルアミド、メタクリルアミド、ジアセトンアクリルアミドあるいはこれらのメチロール化合物、アクリル酸クロライド、メタクリル酸クロライドなどの酸クロライド類、ビニルピリジン、ビニルピロリドン、ビニルイミダゾール、エチレンイミンなどの窒素原子、またはその複素環を有するものなどのホモポリマーまたは共重合体、ポリオキシエチレン、ポリオキシプロピレン、ポリオキシエチレンアルキルアミン、ポリオキシプロピレンアルキルアミン、ポリオキシエチレンアルキルアミド、ポリオキシプロピレンアルキルアミド、ポリオキシエチレンノニルフエニルエーテル、ポリオキシエチレンラウリルフェニルエーテル、ポリオキシエチレンステアリルフェニルエステル、ポリオキシエチレンノニルフェニルエステルなどのポリオキシエチレン系、メチルセルロース、ヒドロキシエチルセルロース、ヒドロキシプロピルセルロースなどのセルロース類などが使用できる。なお、分散安定剤としてリン酸カルシウム塩などの酸、アルカリに溶解可能な物を用いた場合は、塩酸等の酸により、リン酸カルシウム塩を溶解した後、水洗するなどの方法によって、微粒子からリン酸カルシウム塩を除去する。その他酵素による分解などの操作によっても除去できる。分散剤を使用した場合には、該分散剤がトナー粒子表面に残存したままとすることもできるが、洗浄除去するほうがトナーの帯電面から好ましい。
【０１４２】
（分散の方法）
分散の方法としては特に限定されるものではないが、低速せん断式、高速せん断式、摩擦式、高圧ジェット式、超音波などの公知の設備が適用できる。分散体の粒径を２〜２０μｍにするために高速せん断式が好ましい。高速せん断式分散機を使用した場合、回転数は特に限定はないが、通常１０００〜３００００ｒｐｍ、好ましくは５０００〜２００００ｒｐｍである。分散時の温度としては、通常、０〜１５０℃（加圧下）、好ましくは２０〜８０℃である。
【０１４３】
（脱溶）
得られた乳化分散体から有機溶剤を除去するために、公知の方法を使用することができる。例えば、常圧または減圧下で系全体を徐々に昇温し、液滴中の有機溶剤を完全に蒸発除去する方法を採用することができる。
【０１４４】
＜伸長又は／及び架橋反応＞
ウレタン又は／及びウレア基を有する変性されたポリエステル樹脂を導入する目的で、末端にイソシアネート基を有する変性ポリエステル樹脂およびこれと反応可能なアミン類を添加する場合は、水系媒体中にトナー組成物を分散する前に油相中でアミン類を混合しても良いし、水系媒体中にアミン類を加えても良い。上記反応に要する時間は、ポリエステルプレポリマーの有するイソシアネート基構造と、加えたアミン類との反応性により選択されるが、通常１分〜４０時間、好ましくは１〜２４時間である。反応温度は、通常、０〜１５０℃、好ましくは２０〜９８℃である。この反応は、前記微粒子付着工程の前に行っても良いし、微粒子付着工程中に同時進行させても良い。また、微粒子付着工程が終了してからでも良い。また、必要に応じて公知の触媒を使用することができる。
【０１４５】
＜洗浄、乾燥工程＞
水系媒体に分散されたトナー粒子を洗浄、乾燥する工程は、公知の技術が用いられる。  即ち、遠心分離機、フィルタープレスなどで固液分離した後、得られたトナーケーキを常温〜約４０℃程度のイオン交換水に再分散させ、必要に応じて酸やアルカリでｐＨ調整した後、再度固液分離するという工程を数回繰り返すことにより不純物や界面活性剤などを除去した後、気流乾燥機や循環乾燥機、減圧乾燥機、振動流動乾燥機などにより乾燥することによってトナー粉末を得る。この際、遠心分離などでトナーの微粒子成分を取り除いても良いし、また、乾燥後に必要に応じて公知の分級機を用いて所望の粒径分布にすることができる。
【０１４６】
＜外添処理＞
得られた乾燥後のトナー粉体と前記帯電制御性微粒子、流動化剤微粒子などの異種粒子とともに混合したり、混合粉体に機械的衝撃力を与えることによって表面で固定化、融合化させ、得られる複合体粒子の表面からの異種粒子の脱離を防止することができる。具体的手段としては、高速で回転する羽根によって混合物に衝撃力を加える方法、高速気流中に混合物を投入し、加速させ、粒子同士または複合化した粒子を適当な衝突板に衝突させる方法などがある。装置としては、ヘンシェルミキサー（三井鉱山社製）、スーパーミキサー（カワタ社製）、オングミル（ホソカワミクロン社製）、Ｉ式ミル（日本ニューマチック社製）を改造して、粉砕エアー圧カを下げた装置、ハイブリダイゼイションシステム（奈良機械製作所社製）、クリプトロンシステム（川崎重工業社製）、自動乳鉢などがあげられる。
【実施例】
【０１４７】
以下に実施例および比較例を示して、本発明をさらに詳細に説明するが、本発明はこれに限定されるものではない。なお、「部」とあるのはすべて質量部を意味する。
【０１４８】
＜ポリエステルの合成＞
（ポリエステル１）冷却管、撹拌機および窒素導入管の付いた反応容器中に、ビスフェノールＡエチレンオキサイド２モル付加物５５３部、ビスフェノールＡプロピレンオキサイド２モル付加物１９６部、テレフタル酸２２０部、アジピン酸４５部およびジブチルチンオキサイド２部を入れ、常圧２３０℃で８時間反応し、さらに１０〜１５ｍｍＨｇの減圧で５時聞反応した後、反応容器に無水トリメリット酸４６部を入れ、１８０℃、常圧で２時間反応し、［ポリエステル１］を得た。［ポリエステル１］は、数平均分子量２２００、重量平均分子量５６００、Ｔｇ４３℃、酸価１３であった。
【０１４９】
＜プレポリマーの合成＞
冷却管、撹拌機および窒索導入管の付いた反応容器中に、ビスフェノールＡエチレンオキサイド２モル付加物６８２部、ビスフェノールＡプロピレンオキサイド２モル付加物８１部、テレフタル酸２８３部、無水トリメリット酸２２部およびジブチルチンオキサイド２部を入れ、常圧２３０℃で８時間反応し、さらに１０〜１５ｍｍＨｇの減圧で５時間反応し［中間体ポリエステル１］を得た。［中間体ポリエステル１］は、数平均分子量２１００、重量平均分子量９５００、Ｔｇ５５℃、酸価０．５、水酸基価４９であった。
【０１５０】
次に、冷却管、撹拌機および窒素導入管の付いた反応容器中に、［中間体ポリエステル１］４１１部、イソホロンジイソシアネート８９部、酢酸エチル５００部を入れ１００℃で５時間反応し、［プレポリマー１］を得た。［プレポリマー１］の遊離イソシアネート重量％は、１．５３％であった。
【０１５１】
＜マスターバッチの合成＞
カーボンブラック（キャボット社製  リーガル４００Ｒ）：４０部、結着樹脂：ポリエステル樹脂（三洋化成ＲＳ−８０１  酸価１０、Ｍｗ２００００、Ｔｇ６４℃）：６０部、水：３０部をヘンシェルミキサーにて混合し、顔料凝集体中に水が染み込んだ混合物を得た。これをロ−ル表面温度１３０℃に設定した２本ロールにより４５分間混練を行い、パルベライザーで１ｍｍφの大きさに粉砕し、［マスターバッチ１］を得た。
【０１５２】
（実施例１）
＜顔料・ＷＡＸ分散液（油相）の作製＞
撹拌棒および温度計をセットした容器に、［ポリエステル１］３７８部、パラフィンワックス（ＨＮＰ９）１２０部、離型剤（ＷＡＸ）分散剤（スチレン−ポリエチレンポリマ：Ｔｇ７３℃、数平均分子量７１００）９６部（離型剤比８０％）、酢酸エチル１４５０部を仕込み、撹拌下８０℃に昇温し、８０℃のまま５時間保持した後、１時間で３０℃に冷却した。次いで容器に［マスターバッチ１］５００部、酢酸エチル５００部を仕込み、１時間混合し［原料溶解液１］を得た。
【０１５３】
［原料溶解液１］１５００部を容器に移し、ビーズミル（ウルトラビスコミル、アイメックス社製）を用いて、送液速度１ｋｇ／ｈｒ、ディスク周速度６ｍ／秒、０．５ｍｍジルコニアビーズを８０体積％充填、３パスの条件で、カーボンブラック、ＷＡＸの分散を行った。次いで、［ポリエステル１］の６５％酢酸エチル溶液６５５部加え、上記条件のビーズミルで１パスし、［顔料・ＷＡＸ分散液１］を得た。［顔料・ＷＡＸ分散液１］の固形分濃度（１３０℃、３０分）が５０％となるように酢酸エチルを加えて調整した。
【０１５４】
＜水相の調製＞
イオン交換水９５３部、分散安定用の有機樹脂微粒子（スチレン−メタクリル酸−アクリル酸ブチル−メタクリル酸エチレンオキサイド付加物硫酸エステルのナトリウム塩の共重合体）の２５ｗｔ％水性分散液８８部、ドデシルジフェニルエーテルジスルホン酸ナトリウムの４８．５％水溶液（エレミノールＭＯＮ−７：三洋化成工業製）９０部、酢酸エチル１１３部を混合撹拌し、乳白色の液体を得た。これを［水相１］とする。
【０１５５】
＜乳化工程＞
［顔料・ＷＡＸ分散液１］９６７部、層状無機鉱物としてクレイトンＡＰＡ（Ｓｏｕｔｈｅｍ  Ｃｌａｙ  Ｐｒｏｄｕｃｔｓ社製；第４級アルキルアンモニウムイオン変性層状無機化合物）を２％（トナー固形分換算）添加し、アミン類としてイソホロンジアミン６部、ＴＫホモミキサー（特殊機化製）で５，０００ｒｐｍにて１分間混合した後、［プレポリマー１］１３７部を加えＴＫホモミキサー（特殊機化製）で５，０００ｒｐｍにて１分間混合した後、［水相１］１２００部を加え、ＴＫホモミキサーで、回転数８，０００〜１３，０００ｒｐｍで調整しながら２０分間混合し［乳化スラリー１］を得た。
【０１５６】
＜脱溶剤＞
撹拌機および温度計をセットした容器に、［乳化スラリー１］を投入し、３０℃で８時間脱溶剤を行い、［分散スラリー１］を得た。
【０１５７】
＜洗浄、乾燥＞
［分散スラリー１］１００部を減圧濾過した後、
（１）：濾過ケーキにイオン交換水１００部を加え、ＴＫホモミキサーで混合（回転数
１２，０００ｒｐｍで１０分間）した後濾過した。
（２）：（１）の濾過ケーキにイオン交換水９００部を加え、超音波振動を付与してＴＫホモミキサーで混合（回転数１２，０００ｒｐｍで３０分間）した後、減圧濾過した。リスラリー液の電気伝導度が１０μＣ／ｃｍ以下となるようにこの操作を繰り返した。
（３）：（２）のリスラリー液のｐＨが４となる様に１０％塩酸を加え、そのままスリーワンモーターで攪拌３０分後濾過した。
（４）：（３）の濾過ケーキにイオン交換水１００部を加え、ＴＫホモミキサーで混合（回転数１２，０００ｒｐｍで１０分間）した後濾過した。リスラリー液の電気伝導度が１０μＣ／ｃｍ以下となるようにこの操作を繰り返し［濾過ケーキ１］を得た。
【０１５８】
［濾過ケーキ１］を循風乾燥機にて４５℃で４８時間乾燥し、目開き７５μｍメッシュで篩い、［トナー母体１］を得た。体積平均粒径（Ｄｖ）は５．８μｍ、個数平均粒径（Ｄｐ）は５．２μｍで、Ｄｖ／Ｄｐは１．１２、平均円形度は０．９７３、ＡＴＲ値は０．０４であった。ついで、この母体トナー１００部に疎水性シリカＨ２０００／４（粒子径１２ｎｍ、クラリアント社製）１．５部と、疎水性シリカＲＸ５０（粒子径４０ｎｍ、日本アエロジル社製）０．５部をヘンシェルミキサーにて混合して、本発明の［現像剤１］を得た。
【０１５９】
（実施例２〜６）
表１のトナー評価結果に示されているように、上記実施例１の離型剤分散剤の離型剤固形分に対する重量比（％）、変性層状無機鉱物量、外添剤量を変更した以外は、実施例１と同様に行い実施例２〜６の現像剤を得た。
【０１６０】
（比較例１〜３）
表１のトナー評価結果に示されているように上記実施例１の離型剤分散剤量の離型剤固形分に対する重量比（％）、変性層状無機鉱物量を変更した以外は、実施例１と同様に行い比較例１〜３の現像剤を得た。
【０１６１】
実施例１〜６及び比較例１〜３で得られたトナーの分析及び評価は下記のように行った。尚、以下は一成分現像剤として評価を行ったが、本発明のトナーは、好適な外添処理と好適なキャリアを使用することにより、二成分現像剤としても使用することができる。
【０１６２】
＜測定方法＞
（粒子径）
次に、トナー粒子の粒度分布の測定方法について説明する。
コールターカウンター法によるトナー粒子の粒度分布の測定装置としては、コールターカウンターＴＡ−ＩＩやコールターマルチサイザーII（いずれもコールター社製）があげられる。以下に測定方法について述べる。
【０１６３】
まず、電解水溶液１００〜１５０ｍｌ中に分散剤として界面活性剤（好ましくはアルキルベンゼンスルフォン酸塩）を０．１〜５ｍｌ加える。ここで、電解液とは１級塩化ナトリウムを用いて約１％ＮａＣｌ水溶液を調製したもので、例えばＩＳＯＴＯＮ−ＩＩ（コールター社製）が使用できる。ここで、更に測定試料を固形分にして２〜２０ｍｇ加える。試料を懸濁した電解液は、超音波分散器で約１〜３分間分散処理を行い、前記測定装置により、アパーチャーとして１００μｍアパーチャーを用いて、トナー粒子又はトナーの体積、個数を測定して、体積分布と個数分布を算出する。得られた分布から、トナーの体積平均粒径（Ｄｖ）、個数平均粒径（Ｄｐ）を求めることができる。
【０１６４】
チャンネルとしては、例えば２．００〜２．５２μｍ未満；２．５２〜３．１７μｍ未満；３．１７〜４．００μｍ未満；４．００〜５．０４μｍ未満；５．０４〜６．３５μｍ未満；６．３５〜８．００μｍ未満；８．００〜１０．０８μｍ未満；１０．０８〜１２．７０μｍ未満；１２．７０〜１６．００μｍ未満；１６．００〜２０．２０μｍ未満；２０．２０〜２５．４０μｍ未満；２５．４０〜３２．００μｍ未満；３２．００〜４０．３０μｍ未満の１３チャンネルを使用し、粒径２．００μｍ以上乃至４０．３０μｍ未満の粒子を対象とすることができる。
【０１６５】
（平均円形度）
形状の計測方法としては粒子を含む懸濁液を平板上の撮像部検知帯に通過させ、ＣＣＤカメラで光学的に粒子画像を検知し、解析する光学的検知帯の手法が適当である。この手法で得られる投影面積の等しい相当円の周囲長を実在粒子の周囲長で除した値が平均円形度である。
【０１６６】
この値はフロー式粒子像分析装置ＦＰＩＡ−２０００により平均円形度として計測した値である。具体的な測定方法としては、容器中の予め不純固形物を除去した水１００〜１５０ｍｌ中に分散剤として界面活性剤、好ましくはアルキルベンゼンスフォン酸塩を０．１〜０．５ｍｌ加え、更に測定試料を０．１〜０．５ｇ程度加える。試料を分散した懸濁液は超音波分散器で約１〜３分間分散処理を行い、分散液濃度を３０００〜１万個／μｌとして前記装置によりトナーの形状及び分布を測定することによって得られる。
【０１６７】
（分子量）
使用するポリエステル樹脂やビニル系共重合樹脂などの分子量は、通常のＧＰＣ（ｇｅｌ  ｐｅｒｍｅａｔｉｏｎ  ｃｈｒｏｍａｔｏｇｒａｐｈｙ）によって以下の条件で測定した。
・装置：ＨＬＣ−８２２０ＧＰＣ（東ソー社製）
・カラム：ＴＳＫｇｅｌ  ＳｕｐｅｒＨＺＭ−Ｍ  ｘ  ３
・温度：４０℃
・溶媒：ＴＨＦ（テトラヒドロフラン）
・流速：０．３５ｍｌ／分
・試料：濃度０．０５〜０．６％の試料を０．０１ｍｌ注入
以上の条件で測定したトナー樹脂の分子量分布から単分散ポリスチレン標準試料により作成した分子量校正曲線を使用して重量平均分子量Ｍｗを算出した。単分散ポリスチレン標準試料としては、５．８×１００〜７．５×１００００００の範囲のものを１０点使用した。
【０１６８】
（ガラス転移点）
使用するポリエステル樹脂やビニル系共重合樹脂などのガラス転移点の測定としては、例えば示差走査熱量計（例えばＤＳＣ−６２２０Ｒ：セイコーインスツル社）を用いて、まず、室温から昇温速度１０℃／ｍｉｎで１５０℃まで加熱した後、１５０℃で１０ｍｉｎ間放置、室温まで試料を冷却して１０ｍｉｎ放置、再度１５０℃まで昇温速度１０℃／ｍｉｎで加熱して、ガラス転移点以下のベースラインと、ガラス転移を示す曲線部分の接線との交点で求めることができる。
【０１６９】
（微粒子粒径）
使用するビニル系共重合樹脂微粒子などの粒径は、例えばＬＡ−９２０（堀場製作所）又はＵＰＡ−ＥＸ１５０（日機装）などの測定装置を用いて、分散体のまま測定することができる。
【０１７０】
（表面離型剤量）
表面離型剤量の測定方法について説明する。
トナーを６ｔｏｎ、１分間プレスしディスク化したものを用い、ディスクの表面をＰｅｒｋｉｎＥｌｍｅｒ社製ＦＴ−ＩＲにて、ＡＴＲ法（Ｇｅクリスタル使用）によりトナー表面から０．３μｍ程度までの深さに存在する離型剤量を測定した。
吸光度において８２８ｃｍ-1のピーク強度（樹脂成分）に対する２８５０ｃｍ-1のピーク強度（Ｗａｘ成分）の相対強度比を表面離型剤量とした。
【０１７１】
（表面被覆率の計算）
外添剤による、トナーの表面被覆率の計算方法について説明する。
トナーの投影面積を計算し、外添剤の投影面積から添加量に応じた投影面積を算出し、比率により算出した。
トナーの粒子径はコールターカウンター法により測定し、外添剤の粒子径はＳＥＭにより、１０００個の粒子径を測定し、平均径を算出した。
比重はピクノメータ法で測定した。
【０１７２】
（体積固有抵抗）
体積固有抵抗はロレスタＧＰ（株式会社ダイアインスツルメンツ社製）を用い、ＪＩＳ−Ｋ７１９４準拠して測定した。
【０１７３】
＜評価手法＞
（クリーナーレス適性評価：現像回収性）
リコー製ＩＰＳＩＯ  ＣＸ３０００の帯電ローラをブラシローラに置き換え、また静電潜像担持体クリーニングブレードを取り除き、そこへ導電性シートを静電潜像担持体表面に接触させるように設置し、図２で示した実施形態と同様の構成である静電潜像担持体クリーナレスシステムとした。モノクロモードでＢ／Ｗ比６％の所定のプリントパターンをＮ／Ｎ環境下（２３℃、４５％）で１０００枚連続印字した。この際、クリーナーレス適性評価として現像回収性をランク評価した。
【０１７４】
（Ｉ）現像回収性は１０００枚印字終了した時点の感光体上に残留しているトナーをテープで剥離し、分光濃度計Ｘｒｉｔｅ  ９３９でＬ＊を測定した。
◎：９０以上
○：８５以上９０未満
△：８０以上８５未満
×：８０未満
【０１７５】
（II）導電シート（帯電付与部材）固着は荷電不良で出力画像に縦黒スジ、帯を官能評価目視で以下の基準により判断した。
◎：６００ｄｐｉの網点画像（２×２）でスジ帯なし
○：６００ｄｐｉの網点画像（２×２）で小さなスジ、薄い帯が少数（１０本以下）ある
×：６００ｄｐｉの網点画像（２×２）で大きなスジ帯が多数ある
【０１７６】
また、各実施例及び比較例の評価に用いた導電性シートの純水接触角、及びショアＤ硬度は上述の測定方法を用いてそれぞれ測定した。
【０１７７】
表１に上記測定結果と、各実施例及び比較例で得られたトナー（現像剤）における離型剤分散剤の離型剤固形分に対する重量比（％）、変性層状無機鉱物の処方量、外添剤の処方量を示す。また、測定に用いた画像形成装置における再帯電付与部材の材質、接触角、硬度（ショアＤ）、シート圧、体積固有抵抗、印加電圧、接触ニップを示す。
【０１７８】
【表１】
2008257227.tif 000003
【０１７９】
上記測定結果によれば、本発明の画像形成方法及びプロセスカートリッジを用いることで、静電潜像担持体上に残留したトナーを回収破棄せず再利用することで環境負荷を低減し、静電潜像担持体帯電付与部材及び再帯電付与部材の汚染を防止し、現像工程での前記残留トナーの回収を容易にすると共に、優れた画像安定性を有し、耐久劣化が減少させることが可能である。
【図面の簡単な説明】
【０１８０】
【図１】本発明に係るプロセスカートリッジを適用可能なプリンタの要部を示す概略構成図である。
【図２】本発明に係るプロセスカートリッジの一実施の形態における構成を示す概略図である。
【符号の説明】
【０１８１】
１Ｙ，Ｍ，Ｃ，Ｋ  プロセスユニット
３Ｙ，Ｍ，Ｃ，Ｋ  感光体（潜像担持体）
４Ｋ  帯電ブラシローラ（帯電部材、帯電装置の一部）
７Ｋ  帯電ブラシローラ（帯電部材、帯電装置の一部）
９Ｋ  導電性シート（導電性部材、帯電装置の一部）
１０Ｋ  補助帯電部材（帯電装置の一部）
４０Ｙ，Ｍ，Ｃ，Ｋ  現像装置（現像手段）
５０  光書込ユニット（潜像形成手段）
６０  転写ユニット（転写手段）
【図１】
2008257227.tif 000004
【図２】
2008257227.tif 000005